(57)【要約】  本発明は、以下を含む、ガラスシートを曲げ加工し、かつ冷却するための装置及び方法に関する：  重力支持体上で、重力によってガラスを曲げ加工すること、ここで、曲げ加工の間に、ガラスは、第一の主面の縁から５０ｍｍで構成される周囲領域で、重力支持体上に載っている；次いで、ガラスが５６０℃を超えているときに、重力支持体からガラスを引き離すこと；次いで、ガラスを冷却すること、ここで、冷却の間に、高温均一温度と呼ぶ、少なくとも５６０℃の温度と、低温均一温度と呼ぶ、最大で５００℃の温度との間にある、臨界温度範囲と呼ぶ温度範囲で、ガラスの第一の主面は、その周囲領域で全く接触しておらず、周囲領域が高温均一温度に到達した時点で、縁から２００ｍｍを超える距離にある、第一の主面の領域は、周囲領域の温度と少なくとも等しい温度にある。
2020508282.tif 000002
【特許請求の範囲】
【請求項１】
第一の主面及び第二の主面を有する、ガラスと呼ぶ、一のガラスシート又は複数のガラスシートの積層体を、曲げ加工し、かつ冷却する方法であって、前記方法は、以下を含む：
重力支持体上で、重力によって前記ガラスを曲げ加工すること、ここで、前記曲げ加工の間に、前記ガラスは、前記第一の主面の周囲領域で、前記重力支持体上に載っており、前記周囲領域は、前記第一の主面の縁から５０ｍｍで構成されている；
その後、前記ガラスを前記重力支持体から引き離すこと；
その後、前記ガラスを冷却すること、ここで、前記冷却の間に、高温均一温度と呼ぶ、少なくとも５６０℃の温度と、低温均一温度と呼ぶ、最大で５００℃の温度の間にある、臨界温度範囲と呼ぶ温度範囲で、前記第一の主面は、前記周囲領域で全く接触しておらず、前記周囲領域が前記高温均一温度に到達した時点で、縁から２００ｍｍを超える距離にある、前記第一の主面の領域は、前記周囲領域の温度と少なくとも等しい温度にある。
【請求項２】
前記高温均一温度が、少なくとも５７５℃である、請求項１に記載の方法。
【請求項３】
前記低温均一温度が、最大で４９０℃である、請求項２に記載の方法。
【請求項４】
前記臨界温度範囲に前記ガラスを冷却する間に、前記ガラスの前記第一の主面は、縁から６０ｍｍの間で全く接触しておらず、好ましくは、縁から７０ｍｍの間で全く接触していない、請求項１〜３のいずれか一項に記載の方法。
【請求項５】
前記高温均一温度に到達する前に、温度均一化時間と呼ぶ、少なくとも５秒、好ましくは少なくとも６秒、好ましくは少なくとも７秒の時間の間に、前記第一の主面は、全く接触していない、請求項１〜４のいずれか一項に記載の方法。
【請求項６】
前記温度均一化時間の間に、吸引手段、特にスカート型の吸引手段を具備した上部成形型に対して、前記ガラスを前記第二の主面で保持し、前記吸引は、前記成形型に対して、前記ガラスを保持する力を生じる、請求項５に記載の方法。
【請求項７】
前記引き離しの時点で、前記ガラスの縁から５０ｍｍよりも離れた、前記第一の主面の領域が、前記周囲領域の温度よりも高い温度にある、請求項１〜６のいずれか一項に記載の方法。
【請求項８】
前記高温均一温度に到達した時点で、前記ガラスの縁から、１７０ｍｍよりも離れた、さらには５０ｍｍよりも離れた、前記第一の主面の領域が、前記周囲領域の温度と、少なくとも等しい温度にある、請求項１〜７のいずれか一項に記載の方法。
【請求項９】
前記第一の主面の前記周囲領域は、前記高温均一温度と前記低温均一温度の間で、前記ガラスの縁に垂直な部分の任意の交線上で、温度が均一である、請求項１〜８のいずれか一項に記載の方法。
【請求項１０】
前記臨界温度範囲の少なくとも一部で、特定支持体と呼ぶ、前記第一の主面の前記周囲領域と接触しない少なくとも一つの支持体によって、前記ガラスを支持する、請求項１〜９のいずれか一項に記載の方法。
【請求項１１】
前記特定支持体が、前記ガラスの縁から、少なくとも５０ｍｍだけで、好ましくは少なくとも６０ｍｍだけで、好ましくは少なくとも７０ｍｍだけで、前記ガラスの前記第一の主面と接触する複数の接触領域を含む、請求項１０に記載の方法。
【請求項１２】
前記特定支持体が、前記ガラスの縁から、最大で２００ｍｍだけで、好ましくは最大で１７０ｍｍだけで、好ましくは最大で１５０ｍｍだけで、前記ガラスの前記第一の主面と接触する複数の接触領域を含む、請求項１０又は１１に記載の方法。
【請求項１３】
前記特定支持体が、前記ガラスの端面の下部境界で前記ガラスを支持する、傾斜した軌道を含む、請求項１０に記載の方法。
【請求項１４】
前記臨界温度範囲の少なくとも一部で、吸引手段、特にスカート型の吸引手段を具備した、少なくとも一つの上部成形型によって、前記ガラスを、前記第二の主面で保持する、請求項１〜１３のいずれか一項に記載の方法。
【請求項１５】
前記臨界温度範囲を通じて、前記ガラスを、少なくとも一つの特定支持体によって支持するか、又は吸引手段を具備した少なくとも一つの上部成形型によって、前記第二の主面で保持する、請求項１０〜１４のいずれか一項に記載の方法。
【請求項１６】
前記ガラスを有する前記重力支持体を、分離上部成形型の下に置き、前記分離上部成形型は、前記第二の主面で、この型に対して、前記ガラスを保持することができる吸引手段を具備しており、
その後、前記分離上部成形型によって、前記ガラスを前記重力支持体から引き離し、かつ引き離しの時点での前記重力支持体上の前記ガラスの温度よりも低い温度で、分離チャンバー内で、前記分離上部成形型によって、前記ガラスを保持し、
その後、前記第一の主面の前記周囲領域と接触せずに、前記ガラスを支持することができ、横方向に可動であり、かつ前記分離チャンバーを出入りすることができる、冷却特定支持体と呼ぶ特定支持体を、前記ガラスの下に置き、かつ前記分離上部成形型が、前記冷却特定支持体上へ、前記ガラスを放出し、
その後、前記ガラスを継続して冷却するために、前記ガラスを有する前記冷却特定支持体を、前記分離チャンバーから出す、
請求項１〜１５のいずれか一項に記載の方法。
【請求項１７】
前記ガラスを継続して冷却するために、前記ガラスを有する前記冷却特定支持体を、前記分離チャンバーの温度よりも低い温度に加熱した、冷却チャンバーに入れ、前記冷却チャンバーを、特に、４００℃〜５６５℃の温度にすることができる、請求項１６に記載の方法。
【請求項１８】
前記ガラスを有する前記重力支持体を、分離上部成形型の下に置き、前記分離上部成形型は、前記第二の主面で、この型に対して、前記ガラスを保持することができる吸引手段を具備しており、
その後、前記分離上部成形型によって、前記ガラスを前記重力支持体から引き離し、かつ引き離しの時点での前記重力支持体上の前記ガラスの温度よりも低い温度で、分離チャンバー内で、前記ガラスを、前記分離上部成形型に対して保持し、
その後、前記第一の主面の前記周囲領域と接触せずに、前記ガラスを支持することができ、横方向に可動であり、かつ前記分離チャンバーを出入りすることができる、予備特定支持体と呼ぶ支持体を、前記ガラスの下に置き、
その後、前記分離上部成形型が、前記予備特定支持体上へ、前記ガラスを放出し、
その後、前記ガラスを有する前記予備特定支持体を、前記分離チャンバーから出し、かつ移送上部成形型を備えた移送チャンバーに入れ、前記移送上部成形型は、前記第二の主面で、この型に対して、前記ガラスを保持することができる吸引手段を具備しており、前記移送チャンバーの温度は、前記分離チャンバーの温度よりも低く、
その後、前記ガラスを、前記移送上部成形型によって、前記予備特定支持体から引き離し、
その後、前記第一の主面の前記周囲領域と接触せずに、前記ガラスを支持することができる、冷却特定支持体と呼ぶ特定支持体を、前記ガラスの下に置き、かつ前記移送上部成形型が、前記冷却特定支持体上へ、前記ガラスを放出し、
その後、前記ガラスを継続して冷却するために、前記ガラスを有する前記冷却特定支持体を、前記移送チャンバーから出す、
請求項１〜１５のいずれか一項に記載の方法。
【請求項１９】
前記ガラスを有する前記重力支持体を、分離上部成形型の下に置き、前記分離上部成形型は、前記第二の主面で、この型に対して、前記ガラスを保持することができる吸引手段を具備しており、
その後、前記分離上部成形型によって、前記ガラスを前記重力支持体から引き離し、かつ引き離しの時点での前記重力支持体上の前記ガラスの温度よりも低い温度で、分離チャンバー内で、前記ガラスを、前記分離上部成形型に対して保持し、
その後、前記第一の主面上での吸引によって、前記ガラスを曲げ加工することができ、横方向に可動であり、かつ前記分離チャンバーを出入りすることができる、吸引下部型と呼ぶ曲げ吸引下部型を、前記ガラスの下に置き、
その後、前記分離上部成形型が、前記吸引下部型上へ、前記ガラスを放出し、
その後、前記ガラスを有する前記吸引下部型を、前記分離チャンバーから出し、かつ移送上部成形型を備えた移送チャンバーに入れ、前記移送上部成形型は、前記第二の主面で、この型に対して、前記ガラスを保持することができる吸引手段を具備しており、前記移送チャンバーの温度は、前記分離チャンバーの温度よりも低く、前記分離チャンバー及び／又は前記移送チャンバー内で、前記ガラスを、前記吸引下部型上で曲げ、
その後、前記移送上部成形型によって、前記ガラスを前記吸引下部型から引き離し、
その後、前記第一の主面の前記周囲領域と接触せずに、前記ガラスを支持することができる、冷却特定支持体と呼ぶ特定支持体を、前記ガラスの下に置き、かつ前記移送上部成形型が、前記冷却特定支持体上へ、前記ガラスを放出し、
その後、前記ガラスを継続して冷却するために、前記ガラスを有する前記冷却特定支持体を、前記移送チャンバーから出す、
請求項１〜１５のいずれか一項に記載の方法。
【請求項２０】
前記ガラスを継続して冷却するために、前記ガラスを有する前記冷却特定支持体を、前記移送チャンバーの温度よりも低い温度に加熱した、冷却チャンバーに入れ、前記冷却チャンバーを、３５０℃〜５２０℃の温度にすることができる、請求項１８又は１９に記載の方法。
【請求項２１】
前記冷却チャンバー内で、前記ガラスを冷却する平均速度が、０．８〜２．５℃／秒である、請求項１７又は２０に記載の方法。
【請求項２２】
特に、前記周囲領域と接触せずに、前記ガラスの前記第一の主面と接触することができ、特にロボットで操作する取り外し支持体が、前記冷却チャンバーに入り、前記ガラスの下を通過し、かつ次いで、上昇して、前記ガラスを引き受け、かつ前記冷却特定支持体から前記ガラスを取り外し、かつ次いで、前記ガラスを前記冷却チャンバーから出し、その後、前記ガラスを室温に冷却する、請求項１７、２０、又は２１に記載の方法。
【請求項２３】
前記取り外し支持体及び前記冷却特定支持体の両方が、接触領域を含む支持要素を含んでおり、この接触領域のすべてが、外側境界と内側境界の間の接触バンドのみで前記ガラスと接触し、
前記バンドの前記外側境界は、前記ガラスの縁から、少なくとも５０ｍｍ、好ましくは少なくとも６０ｍｍ、好ましくは少なくとも７０ｍｍにあり、
前記バンドの前記内側境界は、前記ガラスの縁から、最大で２００ｍｍ、好ましくは最大で１７０ｍｍ、好ましくは最大で１５０ｍｍにあり、
前記取り外し支持体及び前記冷却特定支持体の前記接触領域は、前記ガラスを前記取り外し支持体上に積載した時点で、前記接触バンドに、少なくとも部分的に交互に配置されている、
請求項２２に記載の方法。
【請求項２４】
それぞれにガラスを積載した、複数の重力支持体の列が、前記分離上部成形型の下を通過し、前記分離上部成形型が、複数の前記重力支持体のそれぞれから、前記ガラスを次々に引き受ける、請求項１６〜２３のいずれか一項に記載の方法。
【請求項２５】
前記重力支持体上での曲げ加工を、５９０℃を超える温度で行う、請求項１〜２４のいずれか一項に記載の方法。
【請求項２６】
第一の主面及び第二の主面を有し、一のシート又は複数のシートの積層体の形態であるガラスを、曲げ加工しかつ冷却するための、以下を含む装置：
前記第一の主面の縁から５０ｍｍで構成される周囲領域で、前記ガラスを支持しながら、その可塑変形温度で、前記ガラスを曲げ加工することができる、重力支持体；
前記周囲領域と接触しない、冷却特定支持体と呼ぶ支持体；及び
前記重力支持体から、前記ガラスを引き離し、かつ前記冷却特定支持体上へ、前記ガラスを放出することができる、分離及び移送手段、ここで、前記分離及び移送手段は、分離上部成形型を含み、前記分離上部成形型は、前記第二の主面で、この型に対して、前記ガラスを保持することができる吸引手段、特にスカート型の吸引手段を具備しており、前記分離上部成形型は、前記ガラスを受け取り、かつ前記重力支持体から前記ガラスを取り外すことができる。
【請求項２７】
前記分離及び移送手段が、前記分離上部成形型を含む分離チャンバーを含み、
前記重力支持体は、横方向に可動であり、かつ前記重力支持体を、前記分離上部成形型の下に置くことができ、
前記重力支持体及び前記分離上部成形型を、互いの方向に近づけるか、又は互いから離すように動かすことができ、それによって、前記分離上部成形型が、前記ガラスを受け取り、かつ前記重力支持体から前記ガラスを取り外すことができ、かつ次いで、前記分離チャンバー内で、前記ガラスと共に上昇させることによって、前記分離上部成形型を、前記重力支持体から離すように動かすことができ、
前記冷却特定支持体は、横方向に可動であり、かつ前記冷却特定支持体を、前記分離上部成形型の下に置くことができ、又はその位置から離すように動かすことができ、
前記冷却特定支持体及び前記分離上部成形型を、互いの方向に近づけるか、又は互いから離すように動かすことができ、それによって、前記分離上部成形型が、前記冷却特定支持体上へ、前記ガラスを放出することができる、
請求項２６に記載の装置。
【請求項２８】
前記分離及び移送手段が、以下を含む、請求項２６に記載の装置：
−  前記分離上部成形型を含む分離チャンバー；
−  移送上部成形型を含む移送チャンバー、ここで、前記移送上部成形型は、前記第二の主面で、この移送上部成形型に対して、前記ガラスを保持することができる吸引手段、特にスカート型の吸引手段を具備している；
−  前記第一の主面の前記周囲領域と接触せずに、前記ガラスを支持することができる、予備特定支持体、
ここで、前記重力支持体は、横方向に可動であり、かつ前記重力支持体を、前記分離上部成形型の下に置くことができ、前記重力支持体及び前記分離上部成形型を、互いの方向に近づけるか、又は互いから離すように動かすことができ、それによって、前記分離上部成形型が、前記ガラスを受け取り、かつ前記重力支持体から前記ガラスを取り外すことができ、かつ次いで、前記分離上部成形型を、前記重力支持体から離すように動かすことができ、
前記予備特定支持体は、横方向に可動であり、かつ前記予備特定支持体を、前記分離チャンバーに入れ、前記分離上部成形型の下に置くことができ、前記予備特定支持体及び前記分離上部成形型を、互いの方向に近づけるか、又は互いから離すように動かすことができ、それによって、前記分離上部成形型が、前記予備特定支持体上へ、前記ガラスを放出することができ、かつ次いで、前記分離上部成形型を、前記予備特定支持体から離すように動かすことができ、
前記ガラスを積載した前記予備特定支持体を、前記分離チャンバーから出し、かつ前記移送チャンバーに入れ、かつ前記移送上部成形型の下に置くことができ、
前記予備特定支持体及び前記移送上部成形型を、互いの方向に近づけるか、又は互いから離すように動かすことができ、それによって、前記移送上部成形型は、前記ガラスを引き受け、かつ前記予備特定支持体から前記ガラスを取り外すことができ、かつ次いで、前記移送上部成形型を、前記予備特定支持体から離すように動かすことができ、
前記冷却特定支持体は、横方向に可動であり、かつ前記移送チャンバーを出入りすることができ、かつ前記冷却特定支持体を、前記移送上部成形型の下に置くことができ、又はその位置から離すように動かすことができ、前記冷却特定支持体及び前記移送上部成形型を、互いの方向に近づけるか、又は互いから離すように動かすことができ、それによって、前記移送上部成形型が、前記冷却特定支持体上へ、前記ガラスを放出することができる。
【請求項２９】
前記分離及び移送手段が、以下を含む、請求項２６に記載の装置：
−  前記分離上部成形型を含む分離チャンバー；
−  移送上部成形型を含む移送チャンバー、ここで、前記移送上部成形型は、前記第二の主面で、この移送上部成形型に対して、前記ガラスを保持することができる吸引手段、特にスカート型の吸引手段を具備している；
−  前記第一の主面上での吸引によって、前記ガラスを曲げ加工することができる、吸引下部型と呼ぶ、曲げ吸引下部型、
ここで、前記重力支持体は、横方向に可動であり、かつ前記重力支持体を、前記分離上部成形型の下に置くことができ、前記重力支持体及び前記分離上部成形型を、互いの方向に近づけるか、又は互いから離すように動かすことができ、それによって、前記分離上部成形型が、前記ガラスを受け取り、かつ前記重力支持体から前記ガラスを取り外すことができ、
前記吸引下部型は、横方向に可動であり、かつ前記吸引下部型を、前記分離チャンバーに入れ、前記分離上部成形型の下に置くことができ、前記吸引下部型及び前記分離上部成形型を、互いの方向に近づけるか、又は互いから離すように動かすことができ、それによって、前記分離上部成形型が、前記吸引下部型上へ、前記ガラスを放出し、かつ前記吸引下部型上に、前記ガラスをプレスすることができ、かつその後、前記分離上部成形型を、前記吸引下部型から離すように動かすことができ、
前記ガラスを積載した前記吸引下部型を、前記分離チャンバーから出し、かつ前記移送チャンバーに入れ、かつ前記移送上部成形型の下に置くことができ、
前記吸引下部型及び前記移送上部成形型を、互いの方向に近づけるか、又は互いから離すように動かすことができ、それによって、前記移送上部成形型は、前記ガラスを受け取り、かつ前記吸引下部型から前記ガラスを取り外すことができ、かつその後、前記移送上部成形型を、前記吸引下部型から離すように動かすことができ、
前記冷却特定支持体は、横方向に可動であり、かつ前記移送チャンバーを出入りすることができ、かつ前記冷却特定支持体を、前記移送上部成形型の下に置くか、又はその位置から離すように動かすことができ、前記冷却特定支持体及び前記移送上部成形型を、互いの方向に近づけるか、又は互いから離すように動かすことができ、それによって、前記移送上部成形型が、前記冷却特定支持体上へ、前記ガラスを放出することができる。
【請求項３０】
前記装置が冷却チャンバーを含み、前記ガラスを積載した前記冷却特定支持体を、前記冷却チャンバーに入れ、かつ前記ガラスを取り外して、前記冷却チャンバーから出すことができ、必要に応じてロボットで操作され、特に、前記第一の主面の前記周囲領域と接触せずに、前記ガラスを支持することができる取り外し支持体を上昇させて、前記ガラスを受け取り、かつ前記ガラスを、前記冷却特定支持体から取り外すことができ、かつ前記ガラスを積載した前記取り外し支持体を、前記冷却チャンバーから出すことができる、請求項２７〜２９のいずれか一項に記載の装置。
【請求項３１】
前記取り外し支持体及び前記冷却特定支持体の両方が、接触領域を含む支持要素を含んでおり、この接触領域のすべてが、前記ガラスの縁に実質的に平行な、最大で１５０ｍｍ幅の、又は最大で１００ｍｍ幅の、又は最大で８０ｍｍ幅の、接触バンドのみで前記ガラスと接触し、前記取り外し支持体及び前記冷却特定支持体の前記接触領域は、前記ガラスを、前記冷却特定支持体から、前記取り外し支持体へ移送した時点で、前記接触バンドに、少なくとも部分的に交互に配置されている、請求項３０に記載の装置。
【請求項３２】
上から見たとき、かつ水平面での正射影において、前記ガラスを、前記冷却特定支持体から、前記取り外し支持体へ移送した時点で、前記取り外し支持体の隣り合う支持要素の、２つの接触領域の外縁に対して接線方向である直線と交差する、前記冷却支持体の少なくとも一つの支持要素が存在し、この交差は、前記取り外し支持体の２つの隣り合う支持要素間で生じる、請求項３０又は３１に記載の装置。
【請求項３３】
それぞれにガラスを積載することができる、複数の重力支持体の列が、前記分離上部成形型の下を循環することができ、前記分離上部成形型が、複数の前記重力支持体のそれぞれから、前記ガラスを、次々に引き受けることができる、請求項２６〜３２のいずれか一項に記載の装置。
【発明の詳細な説明】
【技術分野】
【０００１】
本発明は、曲げ加工したガラスペイン、特に、曲げ加工した積層グレージングを製造する方法に関し、かつ減少した引張応力を得ることを目的として、曲げ加工した後に、ガラスを冷却する工程の改善を提案する。本発明は、重力支持体と呼ぶ重力曲げ加工支持体上での、曲げ工程を含む、曲げ加工の方法に関する。
【０００２】
本発明は、特に、道路乗り物（自動車、トラック、バス）用のウィンドシールド又はルーフタイプの積層グレージングの製造に関するが、航空機又は建築物用の任意のグレージジングの製造にも関する。
【背景技術】
【０００３】
重力曲げ加工プロセスでは、ガラスの最終的な形状に適合させた形を有する、「重力支持体」と呼ぶ、ガラスを支持する道具が、すべての成形段階の間、すなわち、大まかな曲げ加工、曲げ加工、及び冷却の間に、ガラスの下面の周辺部と接する。したがって、各グレージングの設計のためには、異なるプロセス工程の数に少なくとも等しい数の、特定の一連の複数の重力支持体を所有する必要がある。重力支持体は、通常は、フレームの形状を有している。重力支持体は、好ましくは、当業者には周知の耐熱性繊維材料で覆われており、この材料がガラスと接触する。ガラスと接触する重力支持体の軌道（トラック）の幅は、通常は、耐熱性繊維材料を含めて、３〜２０ｍｍの範囲にある。
【０００４】
ガラスが曲げ加工工程を出て、冷却段階を開始するとき、従来技術では、ガラスは、通常は、最後の重力支持体と、その周辺部で接しており、特に、ガラスの縁から５〜１０ｍｍの間で接している。ガラスを硬化し、かつ冷却するとき、ガラスの温度分布を応力場に変換したものに相当する永久ひずみをもたらす、物理的な現象が生じる。この現象は、ガラスを硬化する間に開始し、かつ均一な温度分布に到達したときに、冷却の終わりで終了する。定性的な関係では、ガラスが最初に硬化する部分は、圧縮応力が集中する部分に相当し、その一方で、ガラスが遅れて硬化する部分には、引張応力が集中する。本発明に照らして記載する縁応力は、材料の任意の地点で、かつ所与の方向について、その地点及びその方向での応力場の平均として定義することができる膜応力であり、この平均は、試料の厚さ全体を通じて計算される。試料の縁では、この縁に平行な膜応力成分だけが関連し、つまり、垂直成分は、ゼロの値を有する。また、試料の縁に沿った、かつ試料の厚さ全体を通じた平均応力の測定を可能にする任意の測定方法が適切である。縁応力を測定する方法は、光弾性手法を利用する。以下に引用するＡＳＴＭ規格に記載されている２つの方法は、縁応力値の測定を可能にする：
−  ＡＳＴＭ規格  Ｃ１２７９−２００９−０１、手順Ｂに記載されている、バビネ補償板を使用する方法；
−  いわゆる、セナルモン又はジェソップ−フリーデル補償板を使用し、かつイギリスのプレストンにある、Ｓｈａｒｐｌｅｓ  Ｓｔｒｅｓｓ  Ｅｎｇｉｎｅｅｒｓ社から販売されているＳｈａｒｐｌｅｓ  Ｓ−６７のような、市販の装置で実施される測定；その測定原理は、ＡＳＴＭ規格  Ｆ２１８−２００５−０１に記載されている。
【０００５】
本件特許出願に照らして、圧縮応力値は、ＡＳＴＭ規格  Ｆ２１８−２００５−０１に記載されている方法によって測定される。張力測定は、グレージングの縁に平行な領域であるが、この領域の内側に向かう方向からわずかに離れたところに位置する領域で、同じ方法を使用して実施される。
【０００６】
圧縮応力値は、通常、縁から０．１〜２ｍｍの間で、好ましくは、縁から０．１〜１ｍｍの間で測定される。この測定が、縁の近くであり、かつグレージングの範囲内で行われるとき、縁の引張応力の領域は、通常、ガラスの縁から３〜１００ｍｍの間に位置する周囲領域の範囲内に特定される。
【０００７】
最後に、引張応力は、（乗り物に搭載されたときの）グレージングにおける、外部ガラスシートの膜応力に関係しており、これは、積層前の外部ガラスシートだけ、又は積層後の外部ガラスシートのいずれかで、イギリスのプレストンにある、Ｓｈａｒｐｌｅｓ  Ｓｔｒｅｓｓ  Ｅｎｇｉｎｅｅｒｓ社から販売されている、市販の装置であるＳｈａｒｐｌｅｓ  Ｓ−６９を使って測定することができる、ということを述べなければならない。組み立て後に実施する測定を適切なものとするために、黒色塗料又は金属塗料を用いて、グレージングの外部ガラスシートの内側表面をカラー化することが必要である。乗り物の外側の位置にあるこのシートは、本発明による方法によって曲げ加工する間の、かつ複数のガラスシートの積層体の場合の、下側に位置するシートに相当している。
【０００８】
グレージング特性についての現在の仕様は、積載時及び使用時のグレージングの機械的頑強性を維持するために、８ＭＰａを超える、適切な縁圧縮応力値、及び可能な限り低い縁引張応力値を要求するものである。
【０００９】
本発明は、冷却時に、ガラスの周辺部と重力支持体との接触によって誘発される、温度分布のかく乱を防止することを可能にするものである。また、上記の縁圧縮応力のレベルを、より大きな安全裕度をもって、より容易に達成し、かつ引張応力のレベルを減少させる。
【００１０】
欧州特許出願公開第２  ５３２  ６２５  Ａ１号公報は、ひずみ点よりも低い温度にガラスの表面を冷却した後に、ガラスを支持する装置を教示している。ガラスの中央領域は、縁よりも先に、ひずみ点よりも低い温度に冷却される。この技術は、ガラスをアニーリングするために適用される。ガラスを支持体から外すことができるようにするために、ガラスの内側を冷却することが必要である。このことは、この中央領域での圧縮を生じさせ、この圧縮応力は、周辺部での引張領域によって必然的に相殺されなければならない。したがって、中央領域の冷却は、ガラスを弱くし得る、周辺部のより高い引張応力を生じさせる、というリスクを伴う。さらに、アニーリング工程の十分な制御が足りず、かつガラスが、この段階であまりにも長い間、あまりにも高い温度のままであると、表面の圧縮レベルは、不十分なものになり得る。
【００１１】
一連の複数の重力支持体を使用した、従来技術の重力曲げ加工の方法は、以下のような問題を生じている：
１．冷却速度は、加熱炉に関連した多数のパラメーターに依存している。すなわち、多数のパラメーターとして、サイクル時間、グレージングの質量と行われる冷却、加熱炉の圧力を挙げることができ、加熱炉の圧力は、制御することが困難であり、かつパラメーターの設定及び行われる温度測定について、多数の試みを必要とする。
【００１２】
２．たとえ冷却速度が十分に制御されていたとしても、グレージングの周辺全体にわたってガラスが硬化するときに、ガラスの縁での温度プロファイルを微調整することは非常に難しい。また、仕様から逸脱する応力が局所的に生じる可能性がある。このため、これらの不具合を局所的に補整するための、工具への直接的な工夫が必要であり、応力レベルを長い時間にわたって維持しようとする場合には、これは、試験及び保守管理時間に、高額な費用がかかる。
【００１３】
３．使用時の脆弱性の問題（例えば、自動車のグレージングの場合には、砂利の影響に対する感受性）に対する保護のために、自動車の製造業者は、残留引張応力が、８ＭＰａよりもかなり低いことを要求している。単純な冷却チャンバー内での重力支持体上のグレージングの冷却では、周長のすべてにわたって、５ＭＰａ未満の値を達成できない。
【００１４】
４．冷却段階を含めたプロセスのすべての工程で、特定の工具がガラスを移送するので、製造されるそれぞれの設計のために、多数の特定の工具が必要となり、このことは、高い投資費用、保守管理費用及びエネルギーコストに反映される。各重力支持体は、プロセスのすべての温度サイクルを、したがって、非常に異なった温度を経ることになり、これは、エネルギーの観点から高額な費用がかかる。
【発明の概要】
【発明が解決しようとする課題】
【００１５】
本発明の発明者らは、以下の分析を行った。上記の２及び３の問題は、グレージングが、冷却時に、その縁で重力支持体に支持されており、かつこの支持体が、ガラスの均一な冷却を、特に縁で妨げている、という事実が原因となっている。支持体は、ガラスよりもゆっくりと冷却され、かつガラスの周辺と支持体との接触は、支持体の冷却を妨げるので、実際、ガラスの縁と支持体とが接触することは不利となる。この現象は、ガラスと支持体との間の伝導による熱伝達と、支持体による加熱炉の床板の遮蔽後の、放熱による熱伝達との結果として生じるものである。これは、高い引張応力を引き起こす。
【００１６】
本件特許出願では、ガラスは、単一のシートの形態であるか、又はより一般的には、いくつかのシートの積層体の形態であり、又はさらにより一般的には、２つのシートの積層体の形態である。本発明の説明を平易にするために、「ガラス」という用語を、単一のシート、又は複数のシートの積層体を指すために使用する。一のシートであろうと、又は複数の重ね合ったシートであろうと、ガラスは、ここでは第一の主面及び第二の主面と呼ぶ２つの外部主面を有し、重力曲げ加工は、下方を向いている第一の主面上でガラスを支持することによって、重力支持体上で行われる。積層体の場合には、複数のシートは、曲げ加工及び冷却のプロセスの間中ずっと、積層されたままであり、それによって、組み立てることを目的とする全てのシートが、同一の形態を成すことを保証するようにされている。したがって、最終的な積層グレージングへの、これらの複数のガラスシートの結合は、良好な条件下で行われ、良好な品質の積層グレージングをもたらす。
【課題を解決するための手段】
【００１７】
本発明は、方法に関する独立請求項に記載した方法に関する。本発明はまた、装置に関する独立請求項に記載した装置に関する。本発明による方法は、本発明による装置を使用して、実施することができる。
【００１８】
より詳細には、本発明は、第一の主面及び第二の主面を有する、ガラスと呼ぶ、一のガラスシート又は複数のガラスシートの積層体を、曲げ加工し、かつ冷却することを含む、曲げ加工したガラスを製造する方法に関し、この方法は、以下を含む：
重力支持体上で、ガラスを重力曲げ加工すること、ここで、この重力曲げ加工の間に、ガラスは、その第一の主面の周囲領域での接触によって、この重力支持体上に載っており、この周囲領域は、第一の主面の縁から５０ｍｍで構成されている；
その後、ガラスが５６０℃を超える温度にある間に、ガラスを、この重力支持体から引き離すこと；
その後、高温均一温度と呼ぶ、少なくとも５６０℃の温度と、低温均一温度と呼ぶ、最大で５００℃の温度の間の範囲にある、臨界温度範囲と呼ぶ温度範囲で、第一の主面が、その周囲領域では全く接触しないままで、ガラスを冷却すること。
【００１９】
本件特許出願に照らして、ガラスの第一の主面の周囲領域は、臨界温度範囲において、接触しておらず、このことは、この周囲領域が、固体物質といかなる接触もしておらず、すなわち、ガス状雰囲気とのみ接触していることを意味する。重力支持体上での曲げ加工の間、重力支持体との接触は、完全に周囲領域において生じるものであって、周囲領域を越えてガラスと接触することはない。このため、重力支持体からのガラスの引き離しは、重力支持体が５６０℃を超える温度にあるときに行われ、この時には、ガラス全体（周囲領域及び中央領域）が、この温度を超える温度にあるものと理解される。引き離しの時点で、中央領域と呼ぶ、ガラスの縁から５０ｍｍよりも離れた第一の主面の領域は、周囲領域の温度よりも高い温度にある。ガラスの第一の主面の中央領域、特に、縁から２００ｍｍを超える、さらに一般的には、縁から１７０ｍｍを超える、さらに一般的には、縁から５０ｍｍを超える、ガラスの第一の主面の領域は、周囲領域が、高温均一温度に到達した時点で、好ましくは、周囲領域が、低温均一温度に到達した時点でも、より一般的には、重力支持体からのガラスの引き離しの時点から、少なくとも、周囲領域が、高温均一温度に、さらには低温均一温度に到達する時点までの間に、この周囲領域の温度と少なくとも等しい温度にあり、一般的にはこの周囲領域の温度を超える温度にある。
【００２０】
高温均一温度と低温均一温度の間の温度範囲を、臨界温度範囲と呼び、かつ高温均一温度から低温均一温度になるまでの時間を、臨界冷却時間と呼ぶ。高温均一温度は、好ましくは、少なくとも５７５℃である。低温均一温度は、好ましくは、最大で４９０℃である。
【００２１】
臨界温度範囲でのガラスの冷却の間に、ガラスの第一の主面は、好ましくは縁から６０ｍｍの間では接しておらず、好ましくは縁から７０ｍｍの間では接していない。臨界温度範囲でのガラスの冷却の間に、ガラスの第一の主面は、好ましくは縁から２００ｍｍを超えて接触しておらず、好ましくは縁から１７０ｍｍを超えて接触しておらず、好ましくは縁から１５０ｍｍを超えて接触していない。したがって、ガラスの第一の主面の「接触バンド」を、以下のように定義することができ、ガラスが臨界温度範囲にあるときに、ガラスは、好ましくは、この接触バンドにおいて支持されている：
−  このバンドの外側境界：ガラスの縁から、少なくとも５０ｍｍ、好ましくは少なくとも６０ｍｍ、好ましくは少なくとも７０ｍｍであり、
−  このバンドの内側境界：ガラスの縁から、最大で２００ｍｍ、好ましくは最大で１７０ｍｍ、好ましくは、ガラスの縁から最大で１５０ｍｍであり、
これらの境界以外では、固体物質とガラスとのいかなる接触もない。このバンドの外側境界及び内側境界はガラスの縁に対して平行である。
【００２２】
ガラスの第一の主面の周囲領域で、さらには、縁から６０ｍｍの間又は７０ｍｍの間であっても、任意の固体物質との接触がないことは、この領域の温度の均一化につながる。均一な温度とは、ガラスの温度が、この５０ｍｍの周囲領域にわたって、５℃を超えるまでには、好ましくは１℃を超えるまでには、好ましくは０．６℃を超えるまでには変化しない、ということを意味する。実際、ガラスの均一な温度は、ガラスの第一の主面を、温度ビデオカメラを使って測定することで確認する。この均一性は、ガラスの縁に垂直な部分のそれぞれについて達成されるが、一つの部分が、別の部分と異なる温度を有していてもよい。第一の主面の周囲領域は、（高温均一温度と低温均一温度の間の）臨界温度範囲で、ガラスの縁に垂直な部分と交差する任意の線上での温度が均一である。
【００２３】
本発明に関連して使用されるガラスは、ソーダ石灰ガラスである。ソーダ石灰ガラスは、通常、フロートプロセスによって形成され、自動車用途のために、日常的に使用されている。本発明によれば、最後の重力支持体から、ガラスを引き離し、かつその後、周囲領域の温度を均一化し、かつ温度の均一性を保ちながら、臨界温度範囲の終わりまでガラスを冷却することによって、ガラスに生じる応力の制御を改善する。ガラスの第一の主面が、通常は乗り物の外面に配置されるので、特定の抵抗性、特に衝撃抵抗性を有しなければならないのは、ガラスの第一の主面である。この第一の主面は、当業者によって、「面１」とも呼ばれ、通常は、凸面状である（２枚のガラスシートを含む積層グレージングの場合は、面４が乗り物の内側の面である）。したがって、この面は、曲げ加工の間であり、かつ最後の重力支持体と接触している間に、及び曲げ加工に続く臨界冷却時間の間に、下側の位置にある（かつ積層体では外側の位置にある）。
【００２４】
本件特許出願に照らして、「特定支持体」との表現は、下からガラスを支持するための支持体を指すが、この支持体は、下方を向いた第一の主面の周囲領域（この第一の主面の、縁から５０ｍｍの部分）では、ガラスと接触しない。以下に、様々な種類の特定支持体を記載する。本件特許出願では、冷却特定支持体、予備特定支持体、取り外し特定支持体に言及する。
【００２５】
本発明によれば、ガラスの第一の主面を、高温均一温度を超える温度で、最後の重力支持体から引き離し、その面の周囲領域の温度を均一化することができるようになっている。ガラスのこの同じ面は、臨界温度範囲の少なくとも一部で、特定支持体上に置くことができ、この周囲領域の温度の均一性を保ちながら、ガラスの冷却を続けることができる。いったん、この第一の主面の温度が、この周囲領域で均一になれば、臨界温度範囲内であっても、ガラスをより迅速に冷却することができる。
【００２６】
本発明のおかげで、第一の主面を有するシートにおける、完成品のガラスの縁の圧縮応力は、８ＭＰａよりも大きく、又は１０ＭＰａよりも大きく、さらには、２０ＭＰａまでに及ぶことができ、かつこの応力は、ガラスの周辺部に沿ってより均一である。さらに、引張応力のレベルは、５ＭＰａ未満に、さらには、４ＭＰａ未満に、又は３ＭＰａ未満に、著しく減少する。圧縮領域から引張領域へ移行する位置は、通常、縁から１〜５ｍｍの距離にある。最大引張応力を生じる位置は、通常、縁から５〜４０ｍｍ、より一般的には、１５〜４０ｍｍの距離にある。
【００２７】
得られたグレージングの機械的頑強性は、ビッカース点を使用して、グレージングの面１に衝撃を与えることによって、評価することができる。この種類の試験は、ウィンドウが乗り物に取り付けられたときに、砂利からの衝撃に対するウィンドウの抵抗性を評価することを可能にする。ガラスに亀裂を入れない圧子の衝撃エネルギーが高ければ高いほど、その頑強性はより大きくなる。本発明の方法によって得られるグレージングは、重力支持体上での冷却を含んで製造されたグレージングよりも、頑強である。この高められた頑強性は、減少した、縁の引張応力レベルに起因する。
【００２８】
さらに、上述したとおり、第一にグレージングの脆弱性を決定する、縁の引張応力は、膜応力であり、この膜応力は、ガラスシートの表面のあらゆる点Ｍで、その点でのガラスシートの厚さの範囲内での応力の平均に等しい。したがって、この平均は、点Ｍでガラスシートに垂直であり、かつ完全に点Ｍを通過する切片「Ｓ」に沿って計算される。また、異なる応力プロファイルが、同一の引張応力値に対応する切片Ｓに沿って存在することができる。可能である様々な応力プロファイルのうち、ガラスの第一の主面が圧縮状態にあるプロファイルは、機械的強度のために最大の恩恵をもたらす。実際、圧縮状態にある第一の主面の表皮は、ガラスシートの表面に平行な方向と、ガラスシートの厚さとの両方において、表面欠陥が伝播するのを妨げ、かつ表面欠陥が亀裂に変わることを防止する保護層のような役割を果たす。その一方で、禁ずることを試みる必要がある応力プロファイルは、ガラスの第一の主面が引張状態にあるような応力プロファイルである。
【００２９】
応力発生のメカニズムの議論の間に、引張状態にある領域は、ガラスが遅れて硬化する場所に相当するということを述べた。従来技術において、重力支持体と接触したガラスの冷却は、ガラスと重力支持体との接触領域の近くに位置する領域で、実際に冷却の遅れを促進する、ということも述べた。
【００３０】
このため、重力支持体上でのガラスの冷却は、ガラスの内側の領域及びガラス縁の近くにある領域に沿った、（外部ガラスシートの厚さにおける）平均冷却時間を助長するが、それと同時に、この同じ周囲領域において、結果的にガラスの第一の主面を引張状態にしがちな、第一の主面の冷却の遅延をも助長する。したがって、本発明に従って得られたガラスの向上した頑強性は、全体的により高い表面圧縮レベルにも起因するものである。ガラスの第一の主面の周囲領域での温度の均一性を達成するために、この周囲領域は、十分な時間、好ましくは、いかなる道具とも接触せず（すなわち、ガス状雰囲気とのみ接触する）、その後、高温均一温度に到達し、均一化が得られる。この温度の均一化時間は、通常、少なくとも５秒、好ましくは少なくとも６秒、さらには、少なくとも７秒である。この温度均一化時間の間、第一の主面全体が、完全に接触しないことが好ましい。この均一化は、実際、第二の主面上での吸引によって保持されており、かつ第一の主面では何ら接触していないガラスで得られ、以後は単に、上部成形型と呼ぶ、スカートと、型とスカートの間の空気を吸引する吸引手段とを有する上部成形型のおかげで、スカートによる吸引が、この成形型に対してガラスを保持する力をもたらす。この種類の上部成形型は、例えば、国際公開第２０１１／１４４８６５号の図３に示されており、スカートは、この図の要素３９である。ガラスの縁部分の近くで、スカートによって吸引され、かつ循環する空気は、ガラスの第一の主面の周囲領域の温度の均一化を促進する。上部成形型は、好ましくは、フレームの形態をしており、このフレームは、好ましくは、耐熱性の繊維材料で覆われており、それによって、ガラスの第二の主面の表面に型傷がつくリスクを低減する。このフレームは、繊維材料を含めて、３〜２０ｍｍの範囲の幅を有することができる。この上部成形型は、ガラスの縁を越えて延在することなく、ガラスと接触し、空気流の噴出を妨げないようになっている。この上部成形型は、その外縁が、ガラスの縁から３〜２０ｍｍの距離に達するように、ガラスと接触することができる。
【００３１】
推奨されないが、ガラスの第一の主面の周囲領域の温度の均一性を保ちつつ、高温均一温度を超える温度で、特定支持体上にガラスを置くことを何ら除外するものではない。特定支持体を使用する場合は、高温均一温度よりも低い温度で、その特定支持体上にガラスを置くことが好ましい。少なくとも、低温均一温度に到達するまで（臨界冷却時間の終わりまで）、さらに、通常は、低温均一温度よりも低い温度で、特定支持体（又は連続する複数の特定支持体）によって、ガラスを運ぶことができる。必要に応じて、臨界温度範囲を含む温度と、臨界温度範囲よりも低い温度との間で、連続する複数の特定支持体よって、ガラスを支持することができる。
【００３２】
本発明によれば、ガラスの曲げ加工は、中実な曲げ加工成形型に対する、補足的な曲げ加工を含むことができる。この補足的な曲げ加工は、重力支持体上での曲げ加工の後に続くものである。この補足的な曲げ加工は、とりわけ、吸引によって、吸引下部型と呼ばれる下部曲げ加工型上で、特に実施することができる。この吸引下部型は、オリフィスを有する中実成形型であり、このオリフィスを通じて、ガラスの第一の主面に吸引が適用される。この中実成形型は、少なくともガラスシートと同じ大きさであり、したがって、ガラスシートの縁まで延在している。この型は、ガラスの第一の主面の周囲領域の温度の、均一な又は不均一な特徴を著しく変えるものではない。この種類の吸引下部型は、例えば、国際公開第２００６／０７２７２１号の図２に示されている。
【００３３】
補足的な曲げ加工を実施する状況では、この補足的な曲げ加工を、５７０℃を超える温度で、さらには５８０℃を超える温度で実施する。補足的な曲げ加工の温度は、通常は、重力曲げ加工温度よりも低い温度である。この補足的な曲げ加工の後で、ガラスを吸引下部型から引き離し、かつ高温均一温度に到達する前に、ガラスの下面の周囲部分の均一化のために必要な時間の間、ガラスの第一の主面の周囲領域を、接触しないままにしておくことが必要である。
【００３４】
本発明による方法の間に、通常は下側の位置にある、ガラスの第一の主面は、重力支持体と接しており、かつその後、吸引下部型と接することができ、かつその後、少なくとも一つの特定支持体と接することができる。
【００３５】
重力支持体から吸引下部型までの移動、又は重力支持体から特定支持体までの直接の移動は、有利には、吸引上部成形型の使用によって達成される。吸引下部型から特定支持体までの移動も、有利には、吸引上部成形型を使用して実施することができる。
【００３６】
上部成形型は、通常は、上側の第二の主面でガラスを引き受け、かつこの型の下に配置された支持体上へガラスを放出し、かつ吸引下部型又は特定支持体が、下からガラスを支持することができる。上部成形型の吸引手段は、ガラスを引き受けなければならない時点で始動し、かつガラスを放出することができるように停止する。上部成形型によってガラスを取り外すか、又はガラスを積載しなければならない支持体（重力支持体、吸引下部型、特定支持体）は、通常は、横方向に可動であり、かつ上部成形型の下を通過することができ、それによって、ガラスを上部成形型へ移送することを可能にしている。この移送を可能にするために、これらの支持体及び／又は上部成形型は、鉛直な相対運動で駆動し、それらを、互いの方向に近づけるか、又は互いから離すように動かすことができる。互いの方向へ近づけるような移動の後で、上部成形型は、ガラスを引き受け、又はこれらの支持体の一つへ、ガラスを放出する。この移送は、上部成形型及び支持体が、鉛直方向に別々に動き、支持体（移送の種類に応じて、ガラスを積載していようがなかろうが）が、横方向に動くことでなされる。実施する移送に応じて、ガラスを積載しているか又は積載していない別の支持体を、その後、上部成形型の下に配置することができる。
【００３７】
上部成形型が、吸引下部型タイプの支持体上へガラスを放出する場合、吸引下部型の吸引を始動するための時間、ガラスは、上部成形型と吸引下部型との間で、その周辺部で軽くプレスされ、それによって、積層体における、それらの間にある任意のその他のガラスシートの周辺部と一緒に、ガラスの第一の主面の周辺部を吸引下部型でシールするようにされている。それから、吸引下部型による吸引が、ガラスの下面にすぐに実施され（縁での漏出なく）、積層体の場合であれば、吸引は、そのシートのすべてに通じる。このプレスを行うために、吸引下部型と、この下部型の上にガラスを放出する上部成形型とは、相補的な形状を有していなければならない。
【００３８】
上部成形型は、有利には、実質的に一定の温度に維持したチャンバー内に設置する。本発明による装置は、ガラスの進路上に、異なっており、かつ低下していく温度で、複数の並置したチャンバーを含むことができる。ガラスの進路にある最初のチャンバーは、分離チャンバーと呼ばれ、最後の重力支持体からガラスを引き離し、かつ特定支持体又は吸引下部型上へガラスを放出することを担う、分離上部成形型を含む。ガラスの進路にある最後のチャンバーは、冷却チャンバーと呼ばれ、通常は、いかなる上部成形型も含まない。冷却特定支持体と呼ばれる、ガラスを運ぶ特定支持体は、冷却チャンバーに入ることができ、かつ取り外し支持体と呼ばれる支持体のおかげで、ガラスを冷却特定支持体から取り外すことができ、ここで、取り外し支持体は、ガラスの下を通り、かつ上昇して、ガラスを受け取り、かつ冷却チャンバーから出る。この装置は、分離チャンバーと冷却チャンバーの間に位置する移送チャンバーをさらに含むことができ、移送チャンバーは、特に、分離上部成形型が、冷却特定支持体に先行する予備的な支持体上へ、ガラスを放出する状況のためのものである。この予備的な支持体は、吸引下部型であるか、又は冷却特定支持体とは異なる特定支持体であってよく、予備特定支持体と呼ばれる。移送チャンバーは、上部成形型を備えており、この上部成形型の役割は、分離チャンバーから来る予備的な支持体からガラスを取り外し、かつ冷却特定支持体上へ、ガラスを放出することである。
【００３９】
したがって、本発明による装置は、通常、２つ又は３つのチャンバーを含み、それぞれのチャンバーは、実質的に一定の温度に維持されているが、その温度は、ガラスの進路に沿って低下する。２つのチャンバーの場合に、横方向に可動である冷却特定支持体が、この２つのチャンバー間を往復する。冷却特定支持体が、分離チャンバーでガラスを受け取り、次いで、冷却チャンバーに入り、その中で、この支持体から、ガラスが取り外され、次いで、この冷却特定支持体は、分離チャンバーに空のまま戻って、次のガラスを受け取る、等々である。３つのチャンバーの場合には、横方向に可動である予備的な支持体が、その中でガラスを受け取る分離チャンバーと、移送チャンバーとの間を往復し、移送チャンバーの中で、予備的な支持体からガラスが取り外され、次いで、この予備的な支持体は、分離チャンバーに空のまま戻って、次のガラスを受け取る、等々である。この時間の間に、横方向に可動である冷却特定支持体は、その中でガラスを受け取る移送チャンバーと、冷却チャンバーの間を往復し、冷却チャンバー中で、冷却特定支持体からガラスが取り外され、次いで、この冷却特定支持体は、移送チャンバーに空のまま戻って、次のガラスを受け取る、等々である。３つのチャンバーを有するシステムの場合は、補助的なチャンバーの存在が、より漸進的にずらした温度の低下を可能にする。
【００４０】
２つの並置したチャンバー間を往復するこれらの支持体は、それら自体は、ガラスが受ける全体的な熱サイクルを経ることなく、ガラスを徐々に冷却することに関与する。したがって、これらの支持体は常に熱いままであり、このことは、エネルギーの節約に寄与し、かつこれらの支持体が、一つのチャンバーから他のチャンバーへ、非常に迅速に移動することを可能にする。したがって、製造サイクルは、非常に速い。２つのチャンバー間を往復するこれらの支持体は、生産工程のすべてのガラスを、代わる代わる運ぶ。したがって、これらの支持体は、一度だけ製造され、コストの減少にも役立つ。
【００４１】
さらに、重力支持体の温度を、曲げ加工炉に入れるときに、より高いものとすることができる。実際、５６０℃を超える温度で、ガラスが取り外される支持体を、比較的熱いままで、特に、炉の入口で、２００℃〜５００℃の温度で、激しい冷却を経ることなく、戻すことができる。高温で重力支持体を維持することは、これらを加熱するために必要なエネルギーの量を著しく減少させ、かつ、さらには、ガラスを積載してすぐに、ガラスを加熱するのにも役立つ。重力支持体がとる進路も短縮される。これらの要素はすべて、コストの減少に役立つことになる。
【００４２】
ガラスの組成に応じて、通常は５９０℃〜７９０℃の温度で、重力によってガラスを曲げ加工するために、ガラスをそれぞれ積載した、複数の重力支持体を、トンネル加熱炉の中で、列車のように循環させることができる。加熱炉の温度は、終わりに向かって減少し、ガラスが、通常は５８５℃付近の温度になるまで、０．４℃／秒〜０．８℃／秒の、ゆっくりとした冷却を生じる。この支持体の列は、分離上部形成型の下を通過し、分離上部形成型が、複数の重力支持体のそれぞれから、次々にガラスを受け取る。重力支持体からのガラスの引き離しは、５６０℃を超える温度で、好ましくは５７５℃を超える温度で、又はさらには５９０℃を超える温度で行う。分離上部成形型の下の位置に到着する前に、可塑変形温度で、ガラスは、トンネル加熱炉の通路の近くで、自重によって垂れ下がる。曲げられたガラスを運ぶそれぞれの支持体は、分離上部成形型の下で止まる。分離上部成形型と、その下に位置する重力支持体との、鉛直な相対運動によって、この成形型は、ガラスの方に向かって十分に動き、この成形型の吸引が始動した後で、ガラスを受け取ることができる。その後、この第一の上部成形型は上昇し、それによって、横方向に可動である支持体（特定支持体又は吸引下部型タイプのもの）を、この上部成形型の下に置くことができる。その後、上部成形型を、この支持体の方に向かって動かし、吸引を停止することによって、この支持体の上にガラスを放出する。
【００４３】
ガラスは、通常は、少なくとも一つの特定支持体で支持されるか、又は吸引手段を備えた少なくとも一つの上部成形型によって第二の主面で保持されるかのいずれかで、臨界温度範囲の全体を通過することになるため、その結果、ガラスの第一の主面の周囲領域は、固体物質とは決して接することがない。
【００４４】
使用する装置は、ガラスを重量支持体から引き離し、かつガラスをいわゆる特定支持体上へ置くことができる、分離手段及び移送手段を含む。この分離及び移送手段は、吸引手段、特にスカートタイプの吸引手段を備えた分離上部成形型を含み、第二の主面で、この型に対して、ガラスを保持することを可能にしており、この分離上部成形型は、ガラスを受け取り、かつ重力支持体からガラスを取り外すことができる。この吸引機能は、分離上部成形型が、ガラスを受け取り、かつ重力支持体からガラスを取り外し、かつ、その後、ガラスを有したまま、重力支持体から離れるように動くことができるようにするためのものである。この型に対してガラスを保持している上部成形型を、次いで、別の支持体の上に置き、その後、吸引を停止し、それによって、上部成形型が、別の支持体の上へガラスを放出する。既に説明したように、この別の支持体は、冷却特定支持体それ自体、又は冷却特定支持体に先行する予備的な支持体であってよい。この予備的な支持体は、吸引下部型又は冷却特定支持体とは異なる特定支持体であってよく、予備特定支持体と呼ばれる。分離上部成形型が、第二の主面でガラスを保持し、これは、特に、ガラスの第一の主面が、いかなる固体物質とも、いかなる接触をしないことを可能にし、このことは、その周囲領域での、ガラスの第一の主面の温度の均一化にとって好都合である。
【００４５】
以下に、２つのチャンバーと、この２つのチャンバー間を往復する冷却特定支持体とを使用した実施態様を記載する。この実施態様では、分離及び移送手段は、ガラスをその第二の主面で、型に対して保持することができる、スカート型の吸引手段を備えた分離上部成形型を含む分離チャンバーを含んでいる。重力支持体は、横方向に可動であり、かつ分離上部成形型の下に置くことができ、重力支持体及び分離上部成形型は、互いの方向に近づけるか又は互いから離すように（いずれか一つの動き、あるいはこれら両方の動きによって）選択され、それによって、分離上部成形型が、ガラスを受け取り、かつ重力支持体からガラスを取り外し、かつ次いで、分離上部成形型を、ガラスと共に、分離チャンバー中で上昇させながら、重力支持体から離すように動かすことができるようになっている。冷却特定支持体は、横方向に可動であり、かつ分離上部成形型の下に置くか、又は分離上部成形型から離すように動かすことができ、かつ冷却特定支持体及び分離上部成形型を、互いに方向に近づけるか、又は互いから離すように（いずれか一つの動き、あるいはこれら両方の動きによって）動かすことができ、それによって、分離上部成形型が、ガラスを冷却特定支持体上へ放出することができるようになっている。ガラスを有する重量支持体を、分離上部成形型の下に置き、その後、分離上部成形型によって、分離チャンバー中で、ガラスを重力支持体から引き離し、かつ引き離しの時点での重力支持体上のガラスの温度よりも低い温度で、分離チャンバー中で、ガラスを分離上部成形型で保持し、その後、横方向に可動であり、かつ分離チャンバーを出入りできる冷却特定支持体を、ガラスの下に置き、かつ分離上部成形型が、冷却特定支持体上へガラスを放出し、その後、ガラスを有する冷却特定支持体を、ガラスの継続した冷却のために分離チャンバーから出す。
【００４６】
重力支持体上のガラスは、分離チャンバーの下を通過する。次いで、分離上部成形型及び重力支持体は、鉛直な相対運動によって互いの方へ動き、かつ分離上部成形型が、ガラスを受け取り、重力支持体からガラスを引き離し、かつ冷却特定支持体のために、分離チャンバー中で、ガラスを実質的に高く上昇させ、次いで、空の冷却特定支持体が、ガラスの下を通過することができる。分離チャンバーの温度は、分離上部成形型がガラスを引き受ける時点で、ガラスの温度よりも低い。特に、分離チャンバーの温度は、５４０℃〜５８５℃とすることができる。ガラスの第二の主面で、分離上部成形型に対して、ガラスを保持する役割を果たす吸引は、ガラスの第一の主面の周囲領域の温度の均一化に役立つ。したがって、ガラスを、少なくとも５秒、さらには、少なくとも６秒又は少なくとも７秒の間、保持する。分離上部成形型及び冷却特定支持体は、それから、鉛直な相対運動によって互いの方へ動き、かつ分離上部成形型が、ガラスを冷却特定支持体へ放出し、その後、分離上部成形型と冷却特定支持体を、再び離す。次いで、冷却特定支持体が、横方向の動きによって、冷却チャンバー内へガラスを運び、この冷却チャンバーの温度は、分離チャンバーの温度よりも低い温度に設定されており、特に、４００〜５６５℃とすることができる。分離上部成形型は、次いで、次のガラスを引き受けることができる。その後、取り外し支持体が、冷却チャンバーに入り、ガラスの下を通過し、次いで、ガラスを引き受けながら上昇し、かつ継続した冷却のために、このチャンバーからガラスを出す。この変形では、高温均一温度よりも低い温度で、（下面に位置する）ガラスの第一の主面の移動を、冷却特定支持体上で行うことができるが、好ましくは、分離上部成形型に対してガラスを保持している間に行い、その後に、臨界温度範囲で、冷却特定支持体上に、ガラスを置く。この支持体上で、０．８℃／秒〜２．５℃／秒の平均速度で、ガラスを比較的迅速に冷却することができる。取り外し支持体が、特定支持体タイプの支持体である場合は、ガラスの第一の主面が、依然として臨界温度範囲にありながら、ガラスを冷却チャンバーから出し、取り外し支持体によって運ぶことができる。取り外し支持体は、有利には、この支持体が、５２０〜５４０℃の温度にあるときに、ガラスを引き受ける。
【００４７】
以下に、２つのチャンバー間をそれぞれ往復する、２つの特定支持体とともに、３つのチャンバーを使用する実施態様を記載する。この変形によれば、分離及び移送手段は、以下を含む：
−  分離上部成形型を含む分離チャンバー、ここで、分離上部成形型は、ガラスの第二の主面で、この分離上部成形型に対して、ガラスを保持することができる吸引手段、特にスカート型の吸引手段を具備している；
−  移送上部成形型を含む移送チャンバー、ここで、移送上部成形型は、ガラスの第二の主面で、この移送上部成形型に対して、ガラスを保持することができる吸引手段、特にスカート型の吸引手段を具備している；
−  ガラスの第一の主面の周囲領域と接触せずに、ガラスを支持することができる、予備特定支持体。
【００４８】
重力支持体は、横方向に可動であり、かつ重力支持体を、分離上部成形型の下に置くことができ、重力支持体及び分離上部成形型を、互いの方向に近づけるか、又は互いから離すように（いずれか一つの動き、あるいはこれら両方の動きによって）、動かすことができ、それによって、分離上部成形型が、ガラスを受け取り、重力支持体からガラスを取り外すことができ、かつ次いで、ガラスを、そこから離すように動かすことができ、
予備特定支持体は、横方向に可動であり、かつ予備特定支持体を、分離チャンバーに入れて、分離上部成形型の下に置くことができ、予備特定支持体及び分離上部成形型を、互いの方向に近づけるか、又は互いから離すように動かすことができ、それによって、分離上部成形型が、ガラスを予備特定支持体上へ放出することができ、かつ次いで、分離上部成形型を、そこから離れるように動かすことができ、
予備特定支持体は、ガラスを積載して、分離チャンバーを出て、かつ次いで、移送チャンバーに入り（分離チャンバーから出ること、及び移送チャンバーに入ることは、通常は、同じ横方向の動きの間に同時に起こる）、かつ予備特定支持体を、移送上部成形型の下に置くことができ、予備特定支持体及び移送上部成形型を、互いの方向に近づけるか、又は互いから離すように（いずれか一つの動き、あるいはこれら両方の動きによって）、動かすことができ、それによって、移送上部成形型は、ガラスを受け取り、かつ予備特定支持体からガラスを取り外すことができ、かつ移送上部成形型を、予備特定支持体から離すように動かすことができ、
冷却特定支持体は、横方向に可動であり、かつ移送チャンバーを出入りすることができ、かつ冷却特定支持体を、移送上部成形型の下に置くか、又はその位置から離すように動かすことができ、かつ冷却特定支持体及び移送上部成形型を、互いの方向に近づけるか、又は互いから離すように動かすことができ、それによって、移送上部成形型が、ガラスを、冷却特定支持体上へ放出することができる。
前述した状況と比較すると、移送チャンバーと呼ぶ補助的なチャンバーが、分離チャンバーと冷却チャンバーの間に位置しており、予備的な特定支持体が、冷却特定支持体に先行し、分離チャンバーと移送チャンバーの間を往復する。
【００４９】
ガラスを有する重力支持体を、分離上部成形型の下に置き、
その後、分離上部成形型によって、ガラスを重力支持体から引き離し、かつ引き離しの時点での重力支持体上のガラスの温度よりも低い温度で、分離チャンバー中で、分離上部成形型に対してガラスを保持し、
その後、横方向に可動であり、かつ分離チャンバーを出入りすることができる、予備特定支持体を、ガラスの下に置き、
その後、分離上部成形型が、予備特定支持体上へガラスを放出し、
その後、ガラスを有する予備特定支持体を、分離チャンバーから出し、かつ移送上部成形型を備えた移送チャンバーに入れ、ここで、移送チャンバーの温度は、分離チャンバーの温度よりも低く、
その後、移送上部成形型によって、ガラスを予備特定支持体から引き離し、
その後、第一の主面の周囲領域と接触せずに、ガラスを支持することができる、冷却特定支持体と呼ぶ特定支持体を、ガラスの下に置き、かつ移送上部成形型が、冷却特定支持体上へガラスを放出し、
その後、ガラスを継続して冷却するために、ガラスを有する冷却特定支持体を、移送チャンバーから出す。
ガラスを継続して冷却するために、ガラスを有する冷却特定支持体を、移送チャンバーの温度よりも低い温度に設定された冷却チャンバーに入れることができ、ここで、冷却チャンバーは、３５０℃〜５２０℃の温度にすることができる。
【００５０】
このプロセスのために、分離上部成形型及び予備特定支持体は、鉛直な相対運動によって互いの方に動き、かつ分離上部成形型が、予備特定支持体上へガラスを放出し、その後、分離上部成形型と予備特定支持体は、再び離れるので、このプロセスの始まりは、分離上部成形型がガラスを放出する時点までは、前述した状況のとおりに開始する（前述した状況：２つのチャンバーと冷却特定支持体を使用する態様）。次いで、予備特定支持体はが、移送チャンバー内へ横方向にガラスを動かす。次いで、分離上部成形型は、次のガラスを受け取る。移送チャンバーでは、移送上部成形型及び予備特定支持体が、鉛直な相対運動によって互いの方に動き、かつ移送上部成形型が、ガラスを引き受け、かつ上昇して、空の予備特定支持体が、分離チャンバーに戻ることができるようにし、それによって、予備特定支持体が、次のガラスを受け取るようになっている。冷却特定支持体（この段階では空である）を、移送上部成形型の下に置き、その後、冷却特定支持体及び移送上部成形型を、互いの方に動かし、かつ移送上部成形型が、冷却特定支持体の上へガラスを放出し、かつ次いで、上昇し、ガラスを有する冷却特定支持体が、冷却チャンバーに入ることができるようにする。次いで、取り外し支持体を、冷却チャンバーに入れ、かつ取り外し支持体が、ガラスの下を通過し、かつ次いで、上昇し、ガラスを引き受け、かつ継続した冷却のために、このチャンバーからガラスを出す。この変形では、高温均一温度よりも低い温度で、（下面に位置する）ガラスの第一の主面の移動を、分離チャンバー中又は移送チャンバー中で、ガラスが予備特定支持体上にあるときに、又は分離上部成形型に対してガラスを保持し、次いで、臨界温度範囲で、予備特定支持体上にガラスを置くときに行うことができる。この支持体（予備特定支持体）上で、及び冷却特定支持体上で、０．８℃／秒〜２．５℃／秒の平均速度で、ガラスを比較的迅速に冷却することができる。低温均一温度よりも低い温度での、周囲領域の移動は、冷却チャンバー中で行うことができる。取り外し支持体が、特定支持体タイプの支持体である場合は、ガラスの第一の主面は、依然として臨界温度範囲にありながら、ガラスを冷却チャンバーから出し、取り外し支持体によって運ぶこともできる。３つのチャンバーの存在は、より漸進的に、温度をわずかにずらすことを可能にする。したがって、分離チャンバーは、５５０〜５９０℃の温度範囲にすることができ、移送チャンバーは、５００〜５６０℃の温度範囲にすることができ、かつ冷却チャンバーは、３５０〜５２０℃の温度範囲にすることができ、冷却チャンバーの温度は、移送チャンバーの温度よりも低く、かつ移送チャンバーの温度は、分離チャンバーの温度よりも低い、ということがわかる。分離チャンバーの温度は、分離上部成形型がガラスを引き受ける時点での、ガラスの温度よりも低い。重力支持体からガラスを引き離してから、少なくとも、ガラスが冷却チャンバーを出るまでは、ガラスの第一の主面の周囲領域は、いかなる固体物質とも接しない。
【００５１】
以下に、往復する吸引下部型及び往復する特定支持体とともに、３つのチャンバーを使用する実施態様を記載する。
【００５２】
このシステムは、予備特定支持体が、予備的な支持体としての役割を果たす吸引下部型に置き換えられていることを除いて、上述したシステムと実質的に同一である。この型は、比較的複雑な形状の場合に、ガラスの曲げ加工を終了させる。チャンバーの温度範囲は、上述した状況と実質的に同一である。しかしながら、この変形では、高温均一温度より低い温度で、（下面に位置する）ガラスの第一の主面の移動を、吸引下部型上での曲げ加工後に行うことができ、特に、移送上部成形型に対してガラスを保持しているときに行うことができる。次いで、臨界温度範囲で、冷却特定支持体上にガラスを置く。
【００５３】
この変形によれば、分離及び移送手段は、以下を含む：
−  分離上部成形型を含む分離チャンバー、ここで、分離上部成形型は、ガラスの第二の主面で、この分離上部成形型に対して、ガラスを保持することができる吸引手段、特にスカート型の吸引手段を具備している；
−  移送上部成形型を含む移送チャンバー、ここで、移送上部成形型は、ガラスの第二の主面で、この移送上部成形型に対して、ガラスを保持することができる吸引手段、特にスカート型の吸引手段を具備している；
−  吸引下部型と呼ぶ、ガラスの第一の主面上での吸引によって、ガラスを曲げ加工することができる、吸引曲げ加工下部型。
【００５４】
重力支持体は、横方向に可動であり、かつ重力支持体を分離上部成形型の下に置くことができ、重力支持体及び分離上部成形型を、互いの方向に近づけるか、又は互いから離すように動かすことができ、それによって、分離上部成形型が、ガラスを受け取り、かつ重力支持体からガラスを取り外し、かつ次いで、重力支持体から離れるように動かすことができるようになっており、
吸引下部型は、横方向に可動であり、かつ吸引下部型を、分離チャンバーに入れ、分離上部成形型の下に置くことができ、吸引下部型及び分離上部成形型を、互いの方向に近づけるか、又は互いから離すように動かすことができ、それによって、分離上部成形型が、ガラスを吸引下部型上へ放出し、かつ吸引下部型上にプレスすることができ、かつその後、分離上部成形型を、吸引下部型から離すように動かすことができ、
ガラスを積載した吸引下部型を、分離チャンバーから出すことができ、かつその後、移送チャンバーに入れることができ（分離チャンバーから出ること、及び移送チャンバーに入ることは、通常は、同じ横方向の動きの間に同時に起こる）、かつ吸引下部型を、移送上部成形型の下に置くことができ、
吸引下部型及び移送上部成形型を、互いの方向に近づけるか、又は互いから離すように（いずれか一つの動き、あるいはこれら両方の動きによって）、動かすことができ、それによって、移送上部成形型は、ガラスを受け取り、かつ吸引下部型からガラスを取り外すことができ、かつその後、移送上部成形型を、前記吸引下部型から離すように動かすことができ、
冷却特定支持体は、横方向に可動であり、かつ移送チャンバーを出入りすることができ、かつ冷却特定支持体を、移送上部成形型の下に置くか、又はその位置から離すように動かすことができ、かつ冷却特定支持体及び移送上部成形型を、互いの方向に近づけるか、又は互いから離すように（いずれか一つの動き、あるいはこれら両方の動きによって）、動かすことができ、それによって、移送上部成形型が、冷却特定支持体上へ、ガラスを放出することができる。
【００５５】
ガラスを有する重力支持体を、分離上部成形型の下に置き、
その後、分離上部成形型によって、ガラスを重力支持体から引き離し、かつ引き離しの時点での重力支持体上のガラスの温度よりも低い温度で、分離チャンバー内で、ガラスを分離上部成形型に対して保持し、
その後、第一の主面上の吸引によって、ガラスを曲げ加工することができ、横方向に可動であり、かつ分離チャンバーを出入りすることができる、吸引下部型と呼ぶ曲げ吸引下部型を、ガラスの下に置き、
その後、分離上部成形型が、吸引下部型上へガラスを放出し、
その後、ガラスを有する吸引下部型を、分離チャンバーから出し、かつ移送チャンバーに入れ、移送チャンバーの温度は、分離チャンバーの温度よりも低く、分離チャンバー及び／又は移送チャンバー内で、吸引下部型上で、ガラスを曲げ、
その後、ガラスを、移送上部成形型によって、吸引下部型から引き離し、
その後、冷却特定支持体をガラスの下に置き、かつ移送上部成形型が、冷却特定支持体上へガラスを放出し、
その後、ガラスを継続して冷却するために、ガラスを有する冷却特定支持体を、移送チャンバーから出す。
ガラスを継続して冷却するために、ガラスを有する冷却特定支持体を、移送チャンバーの温度よりも低い温度に設定した冷却チャンバーに入れることができ、冷却チャンバーは、３５０℃〜５２０℃の温度とすることができる。
【００５６】
本発明に照らして、臨界温度範囲の少なくとも一部分で、ガラスの第一の主面の周囲領域と接しないままで、いわゆる特定支持体を使用する。様々な種類の特定支持体を想定することができる。
【００５７】
ある一つの実施態様によれば、特定支持体は、上記で定義した「接触バンド」でのみ、ガラスと接触する複数の接触領域によって、ガラスの第一の主面と接触する。したがって、ガラスと接触する特定支持体の支持面は、不連続である。
【００５８】
好ましくは、それぞれの接触領域は、その表面に、当業者には周知の、耐熱性の繊維材料を有しており、工具によって熱いガラスに型傷がつくリスクを低減する。繊維材料は、織物又はフェルト又は編物材料とすることができ、特に、通常は、アニーリングの間に、グレージングを支持する周辺リングを覆う役割を果たし、かつ開口組織を有するという利点を有する、「強化処理（テンパリング）用編物材料」とすることができる。これは、耐火性繊維を含み、かつ断熱特性を与える、高い開放気孔率を有する。この種類の特定支持体は、４〜３００の接触領域を含むことができる。接触領域の数が大きいほど、それぞれの領域の接触面積は小さくなる。接触領域のすべての面積の合計は、下側に位置するガラスシートの第一の主面の面積の０．２〜５％を占めることができる。それぞれの領域の接触面積は、５０ｍｍ２〜５５００ｍｍ２の範囲、好ましくは５００ｍｍ２〜４０００ｍｍ２の範囲とすることができる。特定支持体は、好ましくは、４〜２０又は６〜２０の接触領域を含み、それぞれ比較的大きい面積、すなわち、５００ｍｍ２〜４０００ｍｍ２の範囲にある面積を、それぞれ有する。
【００５９】
この種類の特定支持体は、固定した形状を有することができ、その形状は、この支持体が接する必要がある、ガラスの第一の主面の形状と、完全に相補的な形状にすることができる。この種類の支持体は、例えば、銃眼のある支持線を有することができる。
【００６０】
この種類の特定支持体は、また、ガラスの接触領域の方向性を変えながら、及び／又は支持体によるガラスの受け取りを制動しながら、支持体がガラスを受け取った時点で、ガラスの重量によって駆動する、接触領域の移動手段を含む、支持要素に接続した接触領域を特徴とすることができる。特に：
−  支持要素は、上部成形型によって、ガラスを放出するときに、ガラスの受け取りを制動するスプリングを含むことができる；接触領域の動きは、このスプリングの軸で誘導することができ、かつこのとき、支持要素は、制動機能のみを有する；しかしながら、スプリングを、その軸上に誘導する必要はなく、かつ横方向に動かすことができ、この場合には、接触領域は、ガラスと接して自動的に正しい方向を向き、ガラスをより良好に支持する；
−  支持要素は、接触領域でそれぞれ終端となる、複数の部分を含むことができ、この複数の部分は、相互接続しており、かつ旋回軸について配向することができる；ガラスとの接触の後で、接触領域の一部が下がり、したがって、同じ支持要素のその他の部分が、ガラスと接触するまで、旋回軸について旋回することによって上昇する；したがって、支持要素の様々な接触領域が、それらの旋回軸について、ガラスの重量と釣り合いをとることによって、自動的に正しい方向を向く；スプリングは、支持要素の様々な部分を押し上げる役割を果たし、かつガラスの受け取りを制動する役割も果たす。
【００６１】
上記に定義した「接触バンド」でのみ、ガラスに接触する特定支持体を使用するこの実施態様によれば、この装置の一つの特徴は、この特定支持体の上で、ガラスに作用することができる（すなわち、ガラスを引き受けるか、又はガラスを置く）上部成形型が、冷却特定支持体の接触領域の外側の方へ、３０ｍｍを超えて突出しているガラスのための接触面を有する、ということである。
【００６２】
別の実施態様によれば、特定支持体は、傾斜した周辺軌道（周辺トラック）である。すなわち、ガラスは、この軌道上に、端面の下部境界（例えば、ガラスの端面の下縁）で、カンチレバーの形式で置かれ、かつガラスの下面とは接触しない。したがって、ガラスは、下から支持されると考えられるが、ガラスの下面とは接触せず、かつ周囲領域以外で支持されている。この支持体は、ガラスと接触する連続支持面を形成する。
【００６３】
強制対流システムは、冷却チャンバー及び／又は、存在すれば、移送チャンバーでの冷却を促進する。すなわち、この種類の対流システムを支持体に接続するか、又はこれらのチャンバーの一つに取り付けることができる。したがって、通常は、冷却特定支持体、予備特定支持体、又は取り外し特定支持体が、対流冷却システムを有することができる。対流冷却システムを、移送チャンバーに、冷却チャンバーに、及び冷却領域にガラスを運ぶ責務を負う、最終的な装置に、取り付けることができる。
【００６４】
冷却チャンバーと、ガラスが硬化しかつ十分に冷却され、オペレーターによって操作され、かつ貯蔵される、最終的な取り外し領域との間の、ガラスの経路の設定は、様々な様式で行うことができる。特に、取り外し支持体、特に、ロボットで作動する取り外し支持体は、ガラスの下に来て、ガラスを引き受けるために上昇し、かつその後、冷却チャンバーからガラスを出すことができる。その後、取り外し支持体は、冷却器取り外し領域へガラスを移送するコンベア上に、ガラスを置くことができる。その後、ロボットは、同じ取り外し支持体を持って戻り、冷却チャンバー中で、次のガラスを引き受ける。したがって、この方法は、ロボットに接続した単一の取り外し支持体に限定され、支持体とロボットを連結し、かつ支持体とロボットの連結を解く、という複数の操作を回避する。取り外し支持体がガラスを引き受けた時点で、ガラスは、低温均一温度に近い温度か、又はこれを超える温度にあるとすると、取り外し支持体は、有利には、ガラスの第一の主面の中央領域との複数の接触領域を有している「特定支持体」タイプのものである（「取り外し特定支持体」と呼ぶ）。冷却特定支持体及び取り外し特定支持体は、有利には、両者とも、ガラスの第一の主面の中央領域と接触する複数の領域を有する種類のものである。したがって、これらは、すでに上記で定義したように、「接触バンド」と呼ぶ、ガラスの第一の主面の、同じ表面のバンドでだけ接触する。このことは、これら２つの支持体の接触領域が不連続であり、したがって、ガラスを、冷却特定支持体から取り外し特定支持体へ移送する時点で、これら２つの支持体の接触領域が、２つのくしの歯のようにすれ違うことができる、ということを可能にする。本発明による方法では、ガラスは、周辺部よりも中央領域でより熱く、したがって、中央領域は、より型傷がつきやすいので、実際に、縁から２００ｍｍを超えた、好ましくは１７０ｍｍを超えた、好ましくは１５０ｍｍを超えた、中央領域では、ガラスとの接触を避けることが好ましい。さらに、この「接触バンド」は、十分に周辺にあって、ガラスの湾曲を十分に維持し、周囲領域を崩壊させることがない。この実施態様によれば、取り外し支持体及び冷却特定支持体は、両方とも、外側境界と内側境界の間の接触バンドだけで、すべてがガラスと接触する接触領域を含む支持要素を含み、ここで、バンドの外側境界は、ガラスの縁から、少なくとも５０ｍｍ、好ましくは少なくとも６０ｍｍ、好ましくは少なくとも７０ｍｍであり、バンドの内側境界は、ガラスの縁から、最大で２００ｍｍ、好ましくは最大で１７０ｍｍ、好ましくは最大で１５０ｍｍであり、取り外し支持体及び冷却特定支持体の接触領域は、ガラスを取り外し支持体に積載した時点で、接触バンドに少なくとも部分的に交互に配置されている。したがって、冷却特定支持体及び取り外し支持体の接触領域は、すべて、接触領域でのみガラスと接触し、かつこれらの接触領域は、ガラスの縁に実質的に平行であり、この接触バンドは、最大で１５０ｍｍの幅、又はさらには最大で１００ｍｍの幅、又はさらには最大で８０ｍｍの幅であり、取り外し支持体及び冷却特定支持体の接触領域は、ガラスを取り外し支持体に積載した時点で、接触バンドに、少なくとも部分的に交互に配置されている。特に、ガラスの移送の間に、上から見て、かつ水平面での正射影において、取り外し支持体の隣り合う支持要素の組の、２つの接触領域の外縁に対して接線方向である直線部分と交差するようになる、冷却支持体の少なくとも一つの支持要素が、好ましくは存在し、この交差は、取り外し支持体のこの２つの隣り合う支持要素間で生じる。この状況は、通常、冷却支持体の少なくとも２つの異なる支持要素について生じ、又は冷却支持体の、少なくとも３つの、又は少なくとも４つの、又は少なくとも５つの、又は少なくとも６つの異なる支持要素について生じる。この特性は、この２つの支持体の接触領域が、ガラスの移送の時点で、ガラスの縁と平行な狭い接触バンドで交互に配置されている、という事実を反映している。この交差は、接触領域と冷却支持体のシャーシとの間の、冷却支持体の接触領域、又は冷却支持体の支持要素の任意の部分で生じることができる。
【００６５】
ガラスの移送の間に、上から見て、かつ水平面での正射影において、第一の支持体と呼ぶ、２つの支持体のうちの一つ（冷却支持体又は取り外し支持体）の、隣り合う支持要素の少なくとも一つの組が存在することができ、それによって、これら支持要素の接触領域の中央を通過する直線部分が、別の支持体の支持要素と、特にその接触領域において、交差するようになっており、この交差は、第一の支持体の、この２つの隣り合う支持要素（組を形成している２つの要素）間で生じる。この状況は、これらの支持体のうちの一方の支持要素の、少なくとも２つの、又は少なくとも３つの、又は少なくとも４つの、又は少なくとも５つの異なる組について生じ得るものであり、支持要素は、２つの異なる組の一部であると理解される。この特性は、また、この２つの支持体の接触領域が、ガラスの移送の時点で、ガラスの縁と平行な狭い接触バンドに、交互に配置されているという事実を反映している。この交差は、その他の支持体の支持要素の、接触領域又は任意の部分を含むことができる。接触領域の中心は、上から見たときに、水平面上への接触領域の正射影の重心である。この重心は、この領域の投影の、幾何学的な中心又は質量の中心でもあり、「質量中心」又は「幾何学的中心」とも呼ばれる。これは、同一の形状で、無限に薄くかつ均一な密度を有する物体の重心に対応する、この領域の投影面上の地点である。
【００６６】
本発明の方法によれば、ガラスを冷却する全体的な速度は、通常は、重力支持体からガラスを引き離すことと、冷却チャンバーからガラスを出すこととの間でのみ上昇する。分離チャンバー中では、ガラスを冷却する平均速度は、通常は、１秒当たり０．５〜１．２℃である。冷却チャンバー中では、ガラスを冷却する平均速度は、通常は、１秒当たり０．８〜２．５℃である。移送チャンバーが存在する場合に、移送チャンバー中では、ガラスを冷却する平均速度は、通常は、１秒当たり０．８〜２．５℃である。
【００６７】
チャンバー（分離、移送、又は冷却チャンバー）中での冷却の平均速度は、ガラスがチャンバーに入った時点と、ガラスがチャンバーから出た時点との、ガラスの温度の差を、チャンバー中でのガラスの滞在時間で割って、算出する。
【００６８】
ガラスが、いったん冷却チャンバーから出ると、ガラスは、より迅速に冷却され、少なくともガラスが４００℃の温度に到達するまで、通常は、１秒当たり２〜５℃の速度で冷却される。
【００６９】
本発明による方法では、サイクル時間は、通常、１０〜６０秒であり、サイクル時間とは、プロセスの同じ位置及びプロセスの同じ段階を、２つのガラスが通過する間の、経過時間である。
【００７０】
本発明は、最大引張応力が、４ＭＰａ未満、さらには３ＭＰａ未満であり、かつ縁圧縮応力が、８ＭＰａよりも大きい、曲げ加工したガラスシートの製造を可能にするものである。圧縮領域から引張領域への移行する位置は、通常は、縁から１〜５ｍｍの距離にある。最大引張応力を生じる位置は、通常は、縁から５〜４０ｍｍ、特に、１５〜４０ｍｍの距離にある。本発明による方法を経たシートの積層体において、このシートは、下側の位置にあるシートである。この積層体の下側の位置にある、このシートの面（第一の主面）は、一般に、凸面状である。このシートを、積層グレージング中に配置することができ、本発明による方法の間に下側に位置していた面が、グレージングの面１を形成する。したがって、このシートは、グレージングの凸面側に位置する。
【００７１】
本発明は、２つのガラスシートを結合させた積層グレージングの製造に関し、ここで、この２つのシートのうちの一方の厚さは、１．４〜３．１５ｍｍの範囲にあり、他方のシートの厚さは、０．５〜３．１５ｍｍの範囲にある。これらのシートが異なる厚さを有する状況では、積層グレージングの面１は、より厚いシートであるか、又は最も厚いシートである。
【００７２】
それぞれのガラスシートを、曲げ加工前に、一つ又は複数のエナメルシートで、あるいは一つ又は複数の、薄い太陽光防止（低放射）型の層、導電性層、若しくは自動車用のグレージングに通常適用されるその他の層で、被覆することができる。
【００７３】
より詳細には、本発明に従って製造された曲げ加工したガラスは、道路での乗り物のウィンドシールド又はルーフタイプのグレージング、特に積層グレージングの製造に関連している。これらの主面のうちの一方の面積は、通常、０．５ｍ２よりも大きく、特に、０．５〜４ｍ２である。一般的に、少なくとも１００ｍｍ、さらには少なくとも２００ｍｍ、さらには少なくとも３００ｍｍの直径を有する仮想的な円を、ガラスの中央領域に置くことができ、この円の上にあるすべての点は、ガラスのすべての縁から２００ｍｍよりも離れていて、このことが、ガラスのある一定の大きさを特徴付けている。通常、ガラスは、４つの縁（バンドとも呼ばれる）を有しており、２つの向き合う縁の間の距離は、一般的に、５００ｍｍよりも大きく、より一般的には６００ｍｍよりも大きく、より一般的には９００ｍｍよりも大きい。
【図面の簡単な説明】
【００７４】
（原文に記載なし）
【発明を実施するための形態】
【００７５】
図１〜６は、前後に連なって移動するガラスを処理する様々な段階での、本発明による装置を示したものである。ここでは、ガラスを、重力だけによって曲げ加工している。図１では、ガラスは、右から左へ運ばれ、かつ重力による曲げ加工を経る。この装置は、それぞれが、一のガラス３２を有する重力支持体３１の列３０を含む。この列は、ガラスの塑性変形温度に加熱されたトンネル加熱炉中にある、装置の下位レベル３４を循環する。ガラスが運ばれると、ガラスの第一の主面の周辺部の下で、重力支持体３１の軌道を最終的に取り入れるまで、ガラスは、自重を受けて垂れ下がる。ガラスを有するそれぞれの支持体は、上位レベル３５から下位レベル３４までを通過し、またその逆も通過することができる、鉛直方向に可動な上部成形型３３の下に到着する。この上部成形型３３は、分離チャンバー３６内にあり、このチャンバー中の雰囲気は、５４０〜５８０℃の温度にある。この上部成形型３３は、ガラスの第二の主面の周辺部だけでガラスと接触する。この上部成形型３３の接触軌道は、重力支持体３１の軌道と相補的な形状を有する。上部成形型３３は、この型の周りを取り囲むスカート４６のおかげで、吸引によって、下位レベル３４でガラスを引き受けることができる。上位レベル３５で、チャンバー３６中の上部成形型３３の下の位置と、４００〜５６５℃の温度に加熱された冷却チャンバー３８との間を、冷却特定支持体３７が往復する。チェーン４７のシステムが、チャンバー３６と３８の間の冷却特定支持体の横方向の動きを可能にする。冷却特定支持体を有する構造体には、扉３９があり、このため、この構造体が支持体を動かす。したがって、この扉は、チャンバー３８中に冷却特定支持体があるときは、チャンバー３６と３８の間の間仕切りを閉じる。冷却特定支持体が、チャンバー３６中にあるときは、図示しているように、この扉は、チャンバー３６の右側の隔壁に接する。支持体３７上に扉を設ける代わりに、側面及び昇降システムを具備し、チャンバー３６と３８の間に必要な隔離機能を付与する、鉛直方向に可動する扉を、チャンバー３６と３８を隔てる壁に取り付けることもできる。ガラスは、ロボット４１のアーム４２で運ばれる取り外し支持体４０によって、特定支持体３７から取り外すことができる。この目的のために、取り外し支持体４０を、特定支持体３７がまだ有しているガラスの下にはめ込み、上昇させ、かつ取り外し支持体４０は、上昇しながらガラスを引き受け、その後、ガラスを有している取り外し支持体４０を、チャンバー３８から出す。次いで、ロボット４１が、ガラスを有する取り外し支持体４０を、最終装置４９の方へ動かし、最終装置４９がガラスを引き受ける役目を担い、ガラスを冷却領域へ運び、そこで、ガラスを取り外しかつ貯蔵する。冷却特定支持体３７は、図２０ａの参照符号４０１タイプのものである。取り外し支持体４０は、図２０ｂの参照符号４００タイプのものである。
【００７６】
図１において、ガラス３２が上部成形型３３の下に到着すると、この列は停止する。ロボットが、既にあらかじめ、最終装置の上へ、より詳細には、４つの鉛直に可動するバー５２の上へ、ガラス５１を取り外している。コンベア５３は、バー５２の間を循環している。このコンベアが、バー５２が下がったときに、ガラスを受け取ることができる支持要素５４（例えば、吸気管）を動かしている。次いで、ガラスは、支持要素５４上に載って、コンベア５３によって冷却領域の方へ動かされ、冷却領域で、ガラスを取り外し、かつ次いで貯蔵する。説明を簡単にするため、装置４９は、その他の図２〜６では説明していない。図２は、図１の後の段階を示している。図２では、上部成形型３３は、ガラス３２まで下降して、ガラスを引き受ける。この時間の間に、ロボット４１が、冷却特定支持体３７の下に取り外し支持体４０をはめ込み、次いで、上昇して、先行するガラス２９を引き受ける。成形型３３は、ガラス３２と共に上昇し、その後、空の冷却特定支持体３７が、チャンバー３８からチャンバー３６へと通過する。上部成形型３３は下降し、冷却特定支持体３７の上へ、ガラス３２を放出し、かつ上部成形型３３は再び上昇する（図３）。同時に、重力支持体３１の列３０は、左側へ一歩進み、したがって、上部成形型３３の下に、次のガラス４５をもってくる。この時間の間に、先行するガラス２９は、チャンバー３８を出て、かつロボット４１が、このガラスをコンベア４９に置き、冷却を継続する。ガラス３２を有する支持体３７は、その後、チャンバー３８へ入る。これと並行して、別のガラス４５が、下位レベル３４で、重力支持体の列３０まで下降する上部成形型３３によって引き受けられる。扉４４が上昇し、ロボット４１が、冷却特定支持体３７の下に取り外し支持体４０をはめ込む（図４）。ロボットは、取り外し支持体４０を上昇させ、取り外し支持体が、ガラス３２を引き受ける。これと並行して、上部成形型３３が、ガラス４５と共に、チャンバー３６中で上昇する（図５）。次いで、ロボットは、ガラス３２を有する支持体４０を、チャンバー３８から出し、その後、扉４４は再び下降する。これと並行して、冷却特定支持体３７は、チャンバー３８からチャンバー３６へと通過し、かつ成形型３３が下降し、ガラス４５を支持体３７上へ放出する（図６）。次いで、ロボットが、ガラス３２を装置４９の上に置き、それから、装置４９は、ガラスを最終冷却領域の方へ動かす。次いで、ガラス４５は、ガラス３２が経た処理と同じ処理を経る。ガラスの第一の主面の周囲領域の温度の均一化は、曲げ加工を行う支持体３１からガラスを引き離してすぐに開始する。このとき、ガラスの第一の主面の周囲領域は、全く接触を受けることがなく、その一方でガラスは、上部成形型３３によって保持され、かつ次いで、冷却特定支持体３７によって支持され、かつ次いで、取り外し支持体４０によって支持される。
【００７７】
図７〜１３は、前後に連なって供給されているガラスを処理する様々な段階での、本発明による方法及び装置を示したものである。前述した図１〜６の装置と比較すると、ガラスを重力支持体上で重力による曲げ加工することと、ガラスを冷却特定支持体上に置くこととの間で、ガラスは、吸引による曲げ加工の工程を経ている。この変形の観点から、ガラスが経るプロセスを以下に説明する。
【００７８】
この装置は、それぞれが、一のガラスを有する重力支持体１３１の列１３０を含む。この列は、ガラスの塑性変形温度に加熱されたトンネル加熱炉中にある、装置の下位レベル１３４を循環する。運搬の間（図中の右から左へガラスを運ぶ）、ガラスの第一の主面の周辺部の下で、重力支持体１３１の接触軌道を最終的に取り入れるために、ガラスは自重を受けて垂れ下がる。それぞれの支持体は、上位レベル１３５から下位レベル１３４までを通過し、またその逆も通過することができる、鉛直方向に可動な上部成形型２３３の下に最終的に到着する。この上部成形型２３３は、チャンバー２３６内にあり、このチャンバー中の雰囲気は、５５０〜５９０℃の温度にある。この上部成形型２３３の接触軌道は、吸引型２００の軌道と相補的な形状を有する。上部成形型２３３は、この型の周りを取り囲むスカート２４０のおかげで、吸引によって、下位レベル１３４でガラスを引き受けることができる。吸引下部型２００は、上位レベル１３５にあり、ガラスと接する面２０１は、中実であり、かつオリフィスを含み、それによって、下側に位置するガラスの第一の主面に吸引を伝えるようになっている。この型２００は、チャンバー２３６中の上部成形型２３３の下の位置と、５００〜５６０℃の温度に加熱された、並置したチャンバー１３６との間を往復する。このチャンバー１３６は、スカート２４１のおかげで、ガラスを引き受けることができる、鉛直方向に動く上部成形型１３３を含む。上位レベル１３５にはまた、横方向に可動な冷却特定支持体１３７があり、この支持体が、チャンバー１３６中の上部成形型１３３の下の位置と、３５０〜５２０℃の温度にある、冷却チャンバー１３８の位置との間を往復する。冷却特定支持体１３７を有する構造体の扉１３９は、このため、この支持体と共に動く。したがって、この扉は、チャンバー１３８中に冷却特定支持体があるときは、チャンバー１３６と１３８の間の隔壁を閉じる。この扉は、冷却特定支持体１３７がチャンバー１３６中にあるときは、チャンバー１３６と２３６の間の隔壁を閉じる。吸引下部型２００を有する構造体の扉２３９は、このため、この型と共に動く。したがって、この扉２３９は、吸引下部型２００が、チャンバー１３６中にあるときは、チャンバー１３６と２３６の間の隔壁を閉じる。支持体１３７及び型２００は、あたかも、互いに固定されているかのように、かつこれらを隔てる距離を変えることなく、同時に並進して動く。ガラスは、ロボット１４１のアーム１４２で保持された取り外し支持体１４０によって、冷却特定支持体１３７から取り外される。冷却特定支持体１３７は、図２０ａの参照符号４０１タイプのものである。取り外し支持体１４０は、図２０ｂの参照符号４００タイプのものである。
【００７９】
図７では、ガラス１３２が上部成形型２３３の下に到着すると、列１３０は停止する。上部成形型２３３は、ガラスを受け取るために、ガラス１３２まで下降する（図８）。この成形型は、ガラスと共に上昇し、その後、空の（ガラスのない）吸引下部型２００は、チャンバー１３６からチャンバー２３６へ通過し、かつ同様に、冷却特定支持体１３７は、チャンバー１３８からチャンバー１３６へ、空のまま通過する（図９）。上部成形型２３３は、ガラスと共に下降し、次いで、ガラスの周辺部を軽くプレスし、それによって、ガラスと型２００との間で、一方では、積層体の様々なシートと型２００との間で、ガラスの周辺部をシールする。上部成形型２３３のスカートによる吸引は、このプレスと同時に停止する。吸引下部型２００の吸引は、この軽いプレスが既に始まったときには、始動している。次いで、この周辺部に及ぼされた圧力に起因して、ガラスは、吸引下部型の上で曲げられ、かつ吸引が、一つのシートから別のシートへ伝わって、積層体のすべてのシートは、同時に曲げ加工を経る。成形型２３３は、ガラスを型２００の上に残したまま再び上昇する。ガラス１３２を有する型２００は、上部成形型１３３の下のチャンバー１３６に入る。型２００によって及ぼされる吸引は、曲げ加工を終えたときに停止し、これは、通常、上部成形型２３３が上昇する直前に、チャンバー２３６中で起こる。その一方で、重力支持体１３１の列１３０は、左側へ一歩進み、したがって、上部成形型２３３の下にガラス１４５をもってくる。上部成形型１３３が下降して（図１０）、ガラス１３２を引き受け、このガラスと共に上昇する。これと並行して、上部成形型２３３も下降し、次のガラス１４５を引き受ける。冷却特定支持体１３７は、チャンバー１３８からチャンバー１３６へ空のまま通過し、かつ吸引下部型２００は、同時に、チャンバー１３６からチャンバー２３６へ通過する。ガラス１３２について既に述べたとおり（ガラス１４５の処理は、ガラス１３２の処理と同じであり、ここではさらに記載しない）、上部成形型１３３は、冷却特定支持体１３７上へガラス１３２を放出し、かつ上部成形型２３３が下降して、型２００に対してガラス１４５をプレスする（図１１）。ガラス１３２を有する支持体１３７は、チャンバー１３８に入る。扉１４４が上昇し、かつロボット１４１が、冷却特定支持体１３７の下に取り外し支持体１４０をはめ込む（図１２）。次いで、ロボットは、取り外し支持体１４０を上昇させ、取り外し支持体が、ガラス１３２を引き受ける。次いで、ロボットは、ガラス１３２を有する取り外し支持体１４０を、チャンバー１３８から出し、扉１４４は再び下降する。次いで、ロボットが、継続した冷却のために、図１〜６について既に述べたものと同一の最終装置４９上に、ガラス１３２を置く（図１３）。
【００８０】
図１４は、吸引下部型が、予備特定支持体６０３によって置き換えられていることを除いて、図７〜１３の装置と同じ装置を示したものである。重力支持体６０１から最終装置４９に至るまで、この装置の様々な要素の動きは、図７〜１３の要素の動きと同じである。しかしながら、ここで、ガラスは、分離チャンバー６００の下の重力支持体６０１上で、最終的な形状に達する。図７〜１３のシステムと比較した、別の相違は、成形型６０２及び予備特定支持体６０３に対して、周辺部でガラスを軽くプレスしない、ということである。ガラスは、単純に、成形型６０２が、支持体６０３上へ放出する。
【００８１】
図１５は、ガラスシートの縁２から、シートの中央の方へ離れていく方向における、ガラスシート１の縁での応力の発生を示したものであり、ａ）は、従来技術に従って得られた、一般的なシートについてであり、ｂ）は、本発明に従って得られたシートについてである。縁からの距離を横軸に示し、ガラスにおける応力を縦軸に示している。横軸より下の応力は、圧縮応力である。横軸より上の応力は、引張応力である。従来技術ａ）によれば、引張応力は、通常、５ＭＰａを超え、これは高い。本発明によれば、最大引張応力は、わずか３ＭＰａであり、これは、ａ）の場合に比較して、シートの機械的強度にとって、非常に望ましい。
【００８２】
図１６は、曲げ加工したガラスシートの下面を表したものである。点線２５は、シートの縁から５０ｍｍの場所にあり、周囲領域の終わりを示している。線２８は、特定支持体の接触領域についての、接触バンドの外側境界を示している。この外側境界は、線２５と一致していてもよく、又は好ましくは、縁から少なくとも６０ｍｍ、さらには、７０ｍｍの範囲内にあってもよい。線２６は、特定支持体の接触領域についての、接触バンドの内側境界を示している。ガラスの縁と線２５の間の斜線の領域２７が、周囲領域である。面Ｐは、ガラスの縁及びシートに対して垂直な、仮想的な面である。この面Ｐと、ガラスの下面とが交わる部分を、切片Ｓと定義する。本発明によれば、温度は、シートの縁から開始して、この切片の５０ｍｍにわたって均一である。臨界温度範囲で、ガラスと接触する特定支持体は、好ましくは領域１６１でガラスと接触し、この領域１６１以外ではガラスと接触しない。
【００８３】
図１７は、フレームの形状の上部成形型１６０、ガラス１６２、及びガラスの中央領域で（周囲領域の内側境界よりも内側で）ガラスと接触するタイプの特定支持体１６３の配置を示したものである。上部成形型が、最初に特定支持体上のガラスを引き受けるとき、又は上部成形型が、特定支持体上へガラスを放出するときに、この状態が起こり得る。スカート１６４と上部成形型１６０の間で吸引を開始した後に、ガラスを引き受ける。上部成形型１６０は、ガラスの第二の主面と接し、その結果、型の外縁は、３〜２０ｍｍの範囲にある、ガラスの縁からの距離ｄ１に到達する。距離ｄ２は、周囲領域に相当する。距離ｄ３は、特定支持体１６３の接触領域の外縁と、ガラスの縁との間の距離である。上部成形型の外縁と、特定支持体の接触領域の外縁との距離は、ｄ３−ｄ１であり、これは、３０ｍｍよりも大きい。
【００８４】
図１８は、下方を向いた第一の主面１９の周囲領域に接触することなく、ガラス（ここでは、２つのガラスシート１１及び１２を互いに重ねた積層体）を受け取ることができる冷却特定支持体１０を示したものである。この支持体は、曲げ加工を通じてガラスが受ける形状と相補的な形状を提供する。この支持体は、多数の整列した銃眼１３を含んでいる。それぞれの銃眼の上面１４は、ガラスの中央領域の「接触バンド」において、ガラスの第一の主面１９を受け取るように設計されている。工具と、熱いガラスとの接触をやわらげるために、この銃眼１３を、当業者には周知の耐熱性繊維材料１５で覆う。銃眼の上面によって形成される接触領域（図中に斜線領域１７として示している）は、ガラスの周辺部全体の周りで、ガラスの縁１６から５０ｍｍよりも大きい距離ｄで、ガラスと接触する。この支持体１０は、フレームであり、その一つの側は、通路１８を含み、下からガラスを引き受ける取り外し支持体のアームが通過できるようになっている。
【００８５】
図１９は、２つのガラスシートの積層体を有する、周辺軌道タイプの冷却特定支持体３０１を示したものである。ガラス３００は、その端面の下部交線１３２によって、カンチレバーの様式で、周辺軌道上に載っている。したがって、ガラスは、第一の主面１３３の周囲領域で支持体と接触せずに、本発明に従って、温度の均一化を生じさせ、かつ維持することが可能になっている。
【００８６】
図２０は、ガラスが、冷却特定支持体４０１によって運ばれるときに、どのようにして取り外し支持体が、ガラスを引き受けるのかを示したものである。ウィンドシールドのために使用することが意図されているこのガラスは、４つのバンドを含む。図２０ａは、支持要素４１１を有する、空の冷却特定支持体４０１を側面から見たものである。そのシャーシ４１０は、自由空間４１３を提供し、取り外し支持体４００が、ガラスの下で、シャーシ４１０の内部に入ることができるようになっている（図２０ａには示していない）。図２０ｂ〜２０ｄは、冷却特定支持体４０１から、取り外し支持体４００への、ガラス４０７の移動を連続して示している。図２０ｂで、空の取り外し支持体４００は、アーム４０６を作動するロボット（図示していない）で操作される。取り外し支持体が、ガラス４０７を有する冷却特定支持体４０１に近づく。取り外し支持体は、複数の支持要素４０３を有するシャーシ４０２を含む。これらの支持要素４０３は、一方の末端部４０４でシャーシ４０２に結合しており、他方の末端部４０５に、ガラスと接触する接触領域を有している。上から見たときに、支持要素４０３は、末端部４０４から末端部４０５の方向に、シャーシ４０２の外側に向かっている。図２０ｂで、冷却特定支持体４０１は、複数の支持要素４０８を使って、ガラス４０７を有している。冷却特定支持体４０１は、シャーシ４１０及び複数の支持要素４０８を含む。これらの支持要素４０８は、一方の末端部４０９でシャーシ４１０に結合しており、他方の末端部４１１に、ガラスと接触する接触領域を有している。上から見たときに、支持要素４０８は、末端部４０９から末端部４１１の方向に、シャーシ４１０の内側に向かっている。シャーシ４１０は、支持体４００が、動きを止めずに上昇するための通路４１２を含んでいる（図２０ｃの段階を参照されたい）。図２０ｃで、取り外し支持体４００は、ガラスとはまだ接触せずに、ガラスの下に位置している。図２０ｄで、ロボットによって作動する、取り外し支持体４００が上昇し、かつ冷却特定支持体４０１から取り外されたガラス４０７を引き受ける。これは、取り外し支持体４００のアーム４０６が通過できる通路４１２が、シャーシ４１０にあるおかげであり、かつ支持要素４０３及び４０８が上から見たときにオフセットしていて、支持要素４０３が、外側に向かって延在する一方で、支持要素４０８が、内側に向かって延在するという事実のおかげである。したがって、支持体４００が上昇するとき、一方の支持要素４０３と、他方の支持要素４０８とは、２つの櫛の歯のように、すれ違う。したがって、２つの支持体４００及び４０１は、両方とも、上記で定義した、同じ「接触バンド」（ガラスの縁から５０ｍｍ、又は６０ｍｍ、又は７０ｍｍと、ガラスの縁から２００ｍｍ、又は１７０ｍｍ、又は１５０ｍｍとの間にある）で、ガラスと接触し、このバンド以外ではガラスと接触しない。支持要素４０３及び４０８は、好ましくは、これらが受け取るガラスの形状に適合した接触領域を有しており、すなわち、これらの接触領域は、ガラスの方向を向いていて、したがって、実質的に、受け取るガラスの領域と平行である。さらに、支持要素は、ガラスを引き受ける時に、ガラスの受け取りの衝撃を弱める（制動する）スプリングを含む。図２０ｅは、冷却特定支持体から取り外し支持体へ、ガラス４０７を移動する時の、上から見たときの、この２つの支持体の水平方向での正射影を示している。２つの支持体４０５及び４１１の接触領域は、すべて、線２６（縁からｄｙの距離にある、接触バンドの内側境界；ｄｙは、最大で２００ｍｍ、又は最大で１７０ｍｍ、又は最大で１５０ｍｍ）と、線２８（縁からｄｘの距離にある、接触バンドの外側境界；ｄｙは、最大で５０ｍｍ、又は最大で６０ｍｍ、又は最大で７０ｍｍ）の間の「接触バンド」に入っている。したがって、この接触バンドは、最大で１５０ｍｍの幅（２００−５０＝１５０ｍｍ）、又は最大で１００ｍｍの幅（１７０−７０＝１００ｍｍ）、又は最大で８０ｍｍの幅（１５０−７０＝８０ｍｍ）である。さらに、取り外し支持体の接触領域、及び冷却特定支持体の接触領域は、接触バンドに、少なくとも部分的に交互に配置されている。一つの支持体から別の支持体へガラスを移動する時点で、一つの支持体の少なくとも一つの接触領域のすぐ隣には、他の支持体の２つの接触領域があるということになる。ガラスの移動の時点で、取り外し支持体の２つの隣り合う支持要素の、２つの接触領域４１５及び４１６の外縁に対して接線方向である直線４１４が、冷却支持体の支持要素４１７と交差することがわかる。この動作は、冷却支持体の複数の支持要素について生じる。また、取り外し支持体の、２つの隣り合う支持要素の接触領域４１５及び４１６の中心４１８及び４１９を通る直線部分が、冷却支持体の支持要素４１７と交わることがわかる。この状況は、冷却支持体の複数の支持要素について生じる。このことは、この２つの支持体の接触領域が、ガラスの縁に平行な狭いバンドに、交互に配置されているという事実を反映している。ｄｙが２００ｍｍと等しいとき、線２６の内側に位置するレンズの中央領域（縁から２００ｍｍよりも離れたガラスの領域）が、線２６には接触せずに、１００ｍｍの直径の、さらには２００ｍｍの直径の、さらにはこれよりも大きい直径の、仮想的な円を容易に含むことができることがわかる。この特性は、ガラスの主面の大きさを反映するものである。
【００８７】
図２１は、最初に、軌道タイプの冷却特定支持体７５１に支持されていたガラス（図示していない）を、取り外し特定支持体７５０が、どのようにして引き受けるようになるのかを示したものである。この軌道は、取り外し特定支持体７５０に接続したアーム７５３が、鉛直方向の動きによって、通過することを可能にする通路７５２を含むので、上から見たときに、中断されたフレームを形成している。したがって、支持体７５０が下に入り、上昇し、最初は支持体７５１に支持されていたガラスを引き受け、かつガラスを次の工程へ移動させることができる。支持体７５０は、支持要素７５４でガラスを支える。
【００８８】
図２２及び２３は、冷却特定支持体及び取り外し支持体に備え付けることができる支持要素を示している。図２２ａでは、支持要素５００は、シャーシに固定することができるオリフィスを具備した土台５０１を、その末端の一方に含んでいる。他方の末端は、ガラスと接触する繊維材料５０８で覆われた接触領域５０２を含んでいる。開口組織の繊維材料５０８は、突起５０３で、この要素の表面に保持されている。接触領域５０２は、これに垂直な方向に並進して可動であり、その下方に向かう動きは、スプリング５０４の圧縮を伴う。したがって、接触領域５０２でのガラスの受け取りは、スプリング５０４によって制動される。図２２ｂには、スプリング５０４だけでなく、土台５０１を含む部分をも取り除いたこと除いて、図２２ａと同じ支持要素を示す。この図２２ｂでは、カップ５０５が、スプリング５０４を受け取ることができることがわかる。また、ロッド５０６は、管５０７に導かれており、それによって、接触領域５０２が、管状のガイドとなる５０７の軸に相当する方向だけに動くことができるようになっていることがわかる。図２２ｃは、支持要素を示しており、その接触領域は、編物タイプの、開口組織の耐熱性繊維材料５０８と合致しており、ガラスと接触するようになっている。
【００８９】
図２３は、接触領域の表面上に、穴の開いた耐熱性材料（図示していない）を保持することができる、突起６０２に囲まれた接触領域６０１を具備する、別の支持要素を示している。図２２の支持要素と比較すると、接触領域の方向性を保持することを強いるようなガイドは存在しない。このガイドがないことは、接触領域に追加的な自由度を与え、接触領域は、スプリング６０４（矢印６０３）の軸に平行に動くことができるだけでなく、向きを変えることもでき、それによって、接触領域に対する垂線が、スプリング６０４の軸から離れて動くようになっている（矢印６０５又は６０６）。この正しい方向に順応することができる能力は、ガラスの表面の局所的な方向が、接触領域の方向と正確に対応していないところで、この種類の要素が、ガラスを受け取るときに利用される。この場合には、ガラスの重量があるので、接触領域６０１は、自動的に正しい方向を向いて、正確にガラスの表面の方向をとる。こうした挙動は、同じ支持体を、異なる形状のガラスに適応させることを可能にするという、より普遍的な特性を、このような支持要素を含む支持体に与える。
【図１】
2020508282.tif 000003
【図２】
2020508282.tif 000004
【図３】
2020508282.tif 000005
【図４】
2020508282.tif 000006
【図５】
2020508282.tif 000007
【図６】
2020508282.tif 000008
【図７】
2020508282.tif 000009
【図８】
2020508282.tif 000010
【図９】
2020508282.tif 000011
【図１０】
2020508282.tif 000012
【図１１】
2020508282.tif 000013
【図１２】
2020508282.tif 000014
【図１３】
2020508282.tif 000015
【図１４】
2020508282.tif 000016
【図１５】
2020508282.tif 000017
【図１６】
2020508282.tif 000018
【図１７】
2020508282.tif 000019
【図１８】
2020508282.tif 000020
【図１９】
2020508282.tif 000021
【図２０ａ】
2020508282.tif 000022
【図２０ｂ】
2020508282.tif 000023
【図２０ｃ】
2020508282.tif 000024
【図２０ｄ】
2020508282.tif 000025
【図２０ｅ】
2020508282.tif 000026
【図２１】
2020508282.tif 000027
【図２２ａ】
2020508282.tif 000028
【図２２ｂ】
2020508282.tif 000029
【図２２ｃ】
2020508282.tif 000030
【図２３】
2020508282.tif 000031
【国際調査報告】
2020508282.tif 000032
2020508282.tif 000033
2020508282.tif 000034
2020508282.tif 000035
2020508282.tif 000036
2020508282.tif 000037